Brevet FR2009217A1 — publié le 19700130

î 2009217 la présente invention concerne la photographie, et plus particulièrement des produits photographiques convenant spécialement pour être utilisés dans des procédés photographiques en couleurs par diffusion et transfert. 5 La présente invention a pour objet des produits pho tographiques convenant particulièrement pour être utilisés dans des procédés photographiques en couleurs par diffusion-transfert, des produits photographiques constitués par une structure composite photosensible ou stratifiée qui contient plusieurs couches 10 essentielles comprenant une couche de dimensions stables préfé-rablement opaque à la lumière actinique, une couche d'émulsion d'halogénure d'argent photosensible à laquelle est associée une matière de formation d'image par un colorant, matière qui est so-luble et diffusible dans des substances alcalines à un premier 15 pH, une couche polymérisée perméable pouvant être teinte par la matière de formation d'image par un colorant, une couche acide polymérisée contenant des groupes d'acidification en quantités suffisantes pour effectuer la réduction d'iy^e solution de traitement choisie ayant le premier pH jusqu'à/*second pH auquel la 20 matière formant l'image par un ou des colorants est sensiblement insoluble et non diffusible, et une couche transparente de dimensions stables, des produits photographiques de diffusion-trans-fert comprenant une pellicule composite comportant un stratifié photosensible du type mentionné en dernier, en association avec 25 un sachet frangible contenant de façon séparée une première composition de traitement aqueuse dans laquelle est dispersé un a-gent opacifiant, et une seconde composition de traitement aqueuse dans laquelle est dispersé un agent réfléchissant, la première et la seconde composition possédant ensemble le prgm^er pH , 30 tandis que les agents d'opacification et de réflezio^présents ensemble lors d'une distribution en une quantité suffisante pour masquer la matière de formation d'image par colorants qui est associée à la couche d'émulsion d'halogénure d'argent photosensible et pour empêcher l'exposition de la couche d'émulsion pen-35 dant le traitement en présence de radiations actiniques qui y parviennent et tombent sur ladite couche transparente de dimensions stables, une pellicule composite de diffusion-transfert du type mentionné en dernier à laquelle le sachet précité est fixé et qui s'étend transversalement à un bord avant du stratifié 40 photosensible, pour effectuer, lors de l'application d'un« 69 17046 2 2009217 pression de compression, la décharge de la première et d« la seconde composition de traitement dans l'ordre entre les surfaces opposées de l'émulsion d'halogénure d'argent photosensible et la couche polymérisée pouvant être teinte qui y est adjacente, et 5 enfin des procédés photographiques en couleurs par diffusion-transfert utilisant de tels produitso D'autres caractéristiques de l'invention sont évidentes ou apparaîtront par la suite» En conséquence, l'invention vise le produit possé-10 dant les caractéristiques, propriétés et relations d'éléments constitutifs, ainsi que le procédé comprenant les différentes opérations et la relation et l'ordre d'une ou de plusieurs de ces opérations qui sont exposés dans la description détaillée qui va suivre, la portée de l'invention étant indiquée dans les reven-15 dications annexées. Pour comprendre plua complètement la nature et les caractéristiques de l'invention on lira la description détaillée qui va suivre et qu'on a faite avec références au dessin annexé sur lequel : 20 la figure 1 est une vue en perspective d'une pelli cule photographique composite conforme à l'invention ; les figures 2, 4 et 6 sont des coupes agrandies schématiques de la pellicule composite de la figure 1 faites-par 2-2, illustrant la combinaison d'éléments pendant les trois opé-25 rations illustrées de l'exécution d'un procédé de diffusion- transfert, poux la production d'une image de transfert polychrome conforme à l'invention, l'épaisseur des diverses matières ayant été exagérée, et la figure 2 représentant un stade d'exposition, la figure 4 représentant un stade de traitement et la 30 figure 6 représentant un produit du procédé; les figures 3» 5 et 7 sont des coupes transversales encore plus agrandies et schématiques de la pellicule composite des figures 2, 4 et 6, faites par 3-3, 5-5 et 7-7, respectivement, représentant, de plus, en détail l'agencement des couches cons-35 tituant le stratifié photosensible pendant les trois opérations représentées du procédé de transfert» Gomme décrit dans le brevet américain n° 2«983.606, un élément photosensible contenant un révélateur chromogène, c'est-à-dire un colorant qui est un agent révélateur d'halogénura 40 d'argent, et une émulsion d'halogénure d'argent, peut ftr« 69 17046 5 2009217 exposé et mouillé par une composition de traitement liquide, par exemple par immersion, enduction, pulvérisation, écoulement, etc0o à l'obscurité, et l'élément photosensible exposé est superposé avant, pendant ou après ce mouillage sur un élément de support 5 analogue à une feuille qui peut être utilisé comme élément récepteur d'imagée Dans un mode de réalisation préféré, la composition de traitement liquide est appliquée à l'élément photosensible en une couche sensiblement uniforme à mesure que l'élément photosensible est superposé à la couche réceptrice d'image» La 10 composition de traitement liquide, située entre l'élément photosensible et la couche réceptrice d'image, imprègne l'émulsion pour amorcer le développement de l'image latente que cette dernière contient. Le révélateur chromogène est immobilisé ou précipité dans les zones exposées par suite du développement de l'i-15 mage latenteo0ette immobilisation provient, semble-t-il, au moins en partie d'un changement des caractéristiques de solubilité du révélateur chromogène lors d'une oxydation et spécialement en ce qui concerne sa solubilité dans des solutions alcalines,. Elle peut être également due à un effet tannant de l'émulsion par un 20 agent révélateur oxydé, et en partie par un épuisement localisé de substance alcaline par suite du développement. Dans des zones non exposées et partiellement exposées de l'émulsion, le révélateur chromogène ne réagit pas, il est diffusible et de ce fait il crée une répartition (d'une manière conforme à l'image) du révé-25 lateur chromogène non oxydé dissous dans la composition de traitement liquide, en fonction du degré d'exposition d'un point à un autre de l'émulsion d'halogénure d'argent® Au moins une partie de cette répartition (d'une manière conforme à l'image) du révélateur chromogène non oxydé est transférée par imbibition à une 30 couche ou élément récepteur d'image superposé, ce transfert excluant sensiblement le révélateur chromogène oxydée L'élément récepteur d'image reçoit une diffusion en profondeur à partir de l'émulsion développée, du révélateur chromogène non oxydé sans perturber de façon notable sa répartition (d'une manière conforme 55 L l'image), afin d'assurer l'image en couleurs inversée ou positive de l'image développéeo L'élément récepteur d'image peut contenir des agents servant de mordants ou fixant autrement le révélateur chromogène diffusé et non oxydé. Si la couleur du révélateur chromogène transféré est affectée par des modifications du 40 pH de l'élément récepteur d'image, on peut ce pH bad original 69 17046 4 2009217 conformément à des techniques bien connues pour obtenir un pH assurant la couleur désirée,, l'image positive désirée est révélée quand on décolle la couche réceptrice d'image d'avec l'élément photosensible à la fin d'une période d'imbibition appropriée0 5 Comme on l'a noté ci-dessus, les révélateurs chro mogènes sont des composés qui contiennent dans la même «olécule à la fois le système ehromophore d'un colorant et aussi une fonction de développement d'halogénure d'argent. Par "fonction de développement d'halogénure d'argent" on entend un groupement ca-10 pable de développer de l'halogénure d'argent exposé. Une fonction préférée de développement d'halogénure d'argent est un groupe hydroquinonyleo D'autres fonctions de développement appropriées comprennent des groupes ortho-dihydroxyphényle et ortho- et para-amino hydroxyphényle substitués. En général la fonction de déve-15 loppement comprend une fonction de développement benzénoïde , c'est-à-dire un groupe de développement aromatique qui forme des substances quinonoïdes ou 4e la quinona quand il est oxydé. On peut obtenir des images polychromes en utilisant des constituants de formation d'images en couleurs, comme par 20 exemple les révélateurs chromogènes précités, dans des procédés de diffusion-transfert au moyen de diverses techniques, l'une de ces techniques envisage l'obtention d'images de transfert polychromes en utilisant des révélateurs chromogènes grâce à l'utilisation d'un élément photosensible intégral et à couches multi-25 pies eomme décrit dans le brevet précité n° 2 Un agencement approprié de ce type comprend un support supportant une couche d'émulsion d'halogénure d'argent sensible au rouge, une couche d'émulsion d'halogénure d'argent sensible au vert et une couche d'émulsion d'halogénure d'argent sensible au bleu, à ces émulsions étant associés respectivement, par exemple, 35 un révélateur, de couleur cyan, un révélateur de couleur magenta, et un révélateur de couleur jaune, le révélateur chromogène peut être utilisé dans la couche d'émulsion d'halogénure d'argent, par exemple sous forme de particules, ou bien il peut être utilisé sous forme d'une couche derrière les couches appropriées d'émul-40 sions d'halogénure d'argent,, Chaque jeu d'émulsions d'halogénure 69 17046 5 2009217 d'argent et de couches associées de révélateurs chromogènes sont décrits comme pouvant être facultativement séparé d'autres jeux de ce genre par des couches intermédiaires appropriées, par exemple par une couche de gélatine ou d'alcool polyvinylique. _ Dans certains cas, il peut être désirable d'incorporer un filtre p jaune devant l'émulsion sensible au vert, et ce filtre jaune peut ôtre incorporé dans une couche intermédiaire. Toutefois, lorsque c'est désirable, on peut utiliser un révélateur chromogène jaune ayant les caractéristiques spectrales appropriées et présent dans un état capable d'agir comme un filtre jaune.Dans ces cas, on peut supprimer un filtre jaune distinct. les révélateurs chromogènes sont de préférence choisis pour leur aptitude à fournir des couleurs qui sont utiles dans l'exécution de la photographie en couleurs par synthèse 15 soustasaotive, c'est-à-dire des couleurs précitées cyan, magenta et jaune, les révélateurs chromogènes utilisés peuvent être incorporés dans la couche d'halogénure d'argent correspondante ou bien , dans le mode de réalisation préféré, dans une couche distincte derrière l'émulsion d'halogénure d'argent correspondante « 20 Plus particulièrement, le révélateur chromogène peut, par exemple se trouver dans un revêtement ou couche derrière l'émulsion d'halogénure d'argent correspondante, et une telle couch.e de révélateur chromogène peut être appliquée par utilisation d'une solution de revêtement contenant environ 0,5 à 8 $>, en poids, 25 du révélateur ohromogène correspondant distribué sous forme d'un polymère synthétique, naturel, formant une pellicule, par exemple de la gélatine, de l'alcool polyvinylique, etc.. capable d'être imprégné par la composition de traitement fluide choisie par diffusion-transfert. 30 Comme décrit dans le brevet américain n° 3.362.819, les éléments rééepteurs d'image convenant particulièrement pour être utilisés dans des procédés par diffusion-transfert du type décrit dans le brevet précité 2.983.606, où les éléments récepteurs d'image sont séparés d'un contact d'avec un élément photo-35 sensible superposé, après une formation notable d'image de transfert, de préférence comportent une couche de support possédant sur une de ses surfaces, dans l'ordre suivant, une couche acide polymérisée et une couche réceptrice d'image capable de créer une image visible lors d'un transfert jusqu'à cette couche d'une 4-0 substance dif fusible de formation d'image en couleurs, et ce 69 17046 6 2009217 qui est plus préférable ils comprennent une couche inerte d'espacement ou de chronodéclenchement entre la couche acide polymérisée et la couche réceptrice d'image» Comme mentionné dans le brevet précité 3.362.819» 5 la couche acide polymérisée comprend des polymères qui contiennent des groupes acides, comme des groupes acides carbozyliques et des groupes acides sulfoniquas, qui sont capables de former des sels avec des métaux alcalins, comme le sodium, le potassium, etc.. au avec des bases organiques, particulièrement des 10 bases d'ammonium quaternaires, comme l'hydroxyde de tétraméthyl ammonium, ou bien des groupes pouvant donner des acides, comme des anhydrides ou des lactones ou des groupes qui sont capables de téagir avec des bases pour les emprisonner et les retenir» Dans les modes de réalisation préférés décrits, le polymère aci-15 de contient des groupes carboxyliques libres, et la composition de traitement par transfert utilisée contient une grande concentration d'ions sodium et/ou d'ions potassium» les polymères acides mentionnés comme étant les plus utiles sont caractérisés par le fait qu'ils contiennent des groupes carboxyliques libres, 20 qui sont insolubles dans l'eau sous la forme d'acides libres et qu'ils forment des sels aquasolubles de sodium et/ou de potassium» On peut également utiliser des polymères contenant des groupes d'anhydrides d'acides carboxyliques dont au moins certains d'entre eux ont été convertis en groupes carboxyliques 25 libres avant 1*imbibitiono Bien que les acides polymérisés dont on dispose le plus facilement soient des dérivés de la cellalose ou de polymères de vinyle, on peut utiliser des acides polymérisés à partir d'autres classes de polymères» Gomme exemples d'acides polymérisés particuliers, on peut citer les dérivés 30 cellulosiques dibasiques de demi-esters acides, dérivés qui contiennent des groupes carboxyl libres, par exemple le phtalate acide d'acétate de cellulose, le glutarate acide d'acétate de cellulose, le succinate acide d'acétate de cellulose, le succi-nate acide d'éthyl cellulose, le succinate acide d'éthyl acétate 35 de cellulose, le phtalate acide de succinate d'acétate de cellulose, les dérivés éther et ester ou cellulosiques modifiés a-vec des suifoanhydrides, par exemple avec de l'anhydride ortho-suif obenzolque, l'acide sulfonique de polystyrène, la carboxy-méthyl cellulose, le phtalate acide de polyvinyle, le phtalate 40 acide d'acétate de polyvinyle, l'acide polyacrylique, les 69 17046 7 2009217 acétates d'alcool polyvinylique avec des aldéhydes carboxy ou. sulfo substitués, par exemple l'acide sulfonique ou l'acide car-b.oxylique o-, m-, ou p-benzaldéhyde sulfonique, les esters partiels de copolymères d'éthylène et d'anhydrique maléique, les 5 esters partiels de copolymères de méthyl-vinyl éther et d'anhydride maléique, etc. la couche polymère acide est décrite comme contenant au moins des groupes acides suffisants pour effectuer une réduction du pH de la couche de l'image à partir d'un pH d'en-10 viron 13 à 14 jusqu'à un pH d'au moins 11 ou moins à la fin de la période d'imbibition, et de préférence jusqu'à un pH d'environ 5 à 8 en un temps court après l'imbibition. Comme on l'a noté précédemment, le pH de la composition de traitement est de préférence de l'ordre d'au moins 13 à 14* 15 II est bien entendu nécessaire que l'action de l'a cide polymérisé soit réglée de manière à ne pas contrarier le développement du négatif ou le transfert de l'image des révélateurs chromogènes non oxydés. Pour cette raison, le pH de la couche de l'image est maintenu à un niveau de pH de 12 à 14 jusqu'à 20 ce que l'image en couleurs ait été formée, après quoi le pH est réduit très rapidement jusqu'à au moins environ 11 et de préférence environ 9 à 10. Les révélateurs chromogènes non oxydés contenant des radicaux de développement hydroquinonyle diffusent à partir du négatif jusqu'au positif comme le sel de sodium ou d'un 25 autre produit alcalin. La vitesse de diffusion de ces constituaniB formant l'image en couleurs est donc au moins en partie fonction de la concentration en substances alcalines, et il est nécessaire que le pH de la couche d'image reste de l'ordre de 12 à 14 jusqu'à ce que le transfert de la quantité nécessaire de colorant 30 ait été obtenu. La diminution suivante du pH, outre son effet désirable sur la stabilité de l'image à la lumière, joue un rôle photographique extrêmement avantageux en terminant sensiblement une prolongation du transfert du colorant. De ce fait, la technique de traitement réduit efficacement à un miniaam des varia— 35 tions d'équilibre des couleurs par suite de temps d'imbibition plus longs dans les procédés de transfert polychrome utilisant un négatif à couches multipleso Pour empêcher une diminution prématurée du pH pendant le procédé de transfert, comme il apparaît par exemple par 40 une diminution indésirable de la densité de l'image positive$ 17046 2009217 les groupes acides sont décrits comme étant distribués dans la couche polymérisée acide de manière telle que la vitesse de leur disponibilité vis-à-vis des substances alcalines puisse être réglée, par exemple, en fonction de la vitesse de gonflement de la couche de polymère, vitesse qui elle-même a un rapport direct avec la vitesse de diffusion des ions alcalins, la distribution désirée des groupes acides dans la couche polymérisée acide peut être effectuée par un mélange du polymère acide avec un polymère exempt de groupes acides, ou ayant une concentration plus faible en groupes acides,et compatible avec ceux-ci, ou bien en utilisant seulement le polymère acide mais en choisissant un polymère ayant une proportion de groupes acides relativement plus faible» Ces modes de réalisation peuvent être obtenus (a) par un mélange d'acétate de cellulose et de phtalate acide d'acétate de cellalose et (b) par un polymère de phtalate acide d'acétate de cellulose ayant an pourcentage de groupes phtalyle beaucoup plus faible que le phtalate acide de cellulose mentionné en premier,» Il a été également décrit que la couche contenant l'acide polymérisé peut contenir un polymère insoluble dans l'eau, de préférence un ester cellulosique, qui agit pour régler ou moduler la vitesse à laquelle se forme le sel du produit alcalin de l'acide polymérisé» Comme exemples d'ôsters cellulosiques envisagés pour être utilisés, on peut citer l'acétate de cellulose, l'acétobutyrate de cellulose, etc. Bien entendu, les polymères particuliers et les combinaisons de polymères utilisés dans n'importe quel mode de réalisation donné sont choisis de manière à avoir une résistance mécanique adéquate au mouillé et à sec et, lorsque c'est nécessaire ou désirable,, on peut utiliser des sous-couches appropriées pour que les diverses couches polymérisées adhèrent mieux-les unes aux autres pendant l'emmagasinage et l'utilisation, La couche d'espacement inerte du brevet précité 3.362o819, par exemple, dans une couche d'espacement inerte comprenant de l'alcool polyvinylique ou de la gélatine agit pour commander dans le temps la réduction du pH par la couche acide polymérisée. Ce chronodéclenchement est décrit comme étant une fonction de la vitesse à laquelle la substance alcaline diffuse à travers la couche d'espacement inerte» On a mentionné qu'on a constaté que le pH ne diminue pas jusqu'à ce que la substance * 69 17046 9 2009217 alcaline ait traversé la couche d'espacement, c'est-à-dire que le pH n'est pas diminué jusqu'à un degré quelconque significatif par la simple diffusion dans la couche intermédiaire, mais que le pH diminue extrêmement rapidement dès que la substance alcaline 5 diffuse à travers la couche d'espacement» Comme décrit dans le "brevet mentionné en dernier 3«362.819, la présence d'une couche d'espacement inerte était, comme on l'a constaté, efficace pour égaliser les diverses vitesses de réaction sur une gamme étendue de températures, par exem-10 pie en empêchant une réduction prématurée du pH lorsque l'imbi-bition est effectuée à des températures supérieures à la température ambiante,par exemple comprises entre 35 et 38°C. En constituant une couche d'espacement inerte, ce brevet décrit que la vitesse à laquelle la substance alcaline est disponible pour être 15 capturée dans la couche acide polymérisée devient une fonction des vitesses de diffusion de la substance alcaline„ Toutefois, comme décrit dans le brevet français a® 85.807, de préférence la vitesse précitée à laquelle les cations de la composition de traitement alcaline, c'est-à-dire les ions 20 alcalins, sont disponibles pour être capturés dans la couche a-cide polymérisée doit être diminuée avec des températures de traitement de transfert croissantes, afin d'obtenir des processus de couleurs de diffusion-transfert relativement indépendants des variations de l'image de transfert positive sur une grande 25 gamme de températures ambiantes» Plus particulièrement, on y mentionne qu'on a constaté que la vitesse de diffusion d'une substance alcaline à travers une couche d'espacement polymérisée inerte et perméable augmente avec la température de traitement croissante jusqu'au degré, par 30 exemple, où à des températures de traitement de transfert relativement élevées, c'êst-à-dire des températures de traitement de transfert supérieures à environ 26°C, il se produit une diminution prématurée du pH de la composition de traitement de transfert, qui provient au moins en partie de la diffusion rapide de la sube-35 tance alcaline à partir du milieu de transfert colorant et sa neutralisation ultérieure lors du contact avec ladite couche a-cide polymérisée» On a mentionné qu'il en était spécialement ainsi avec une substance alcaline traversant une couche d'espacement inerte possédant une perméabilité aux substances alcalines 4-0 optimale pour être efficace dans une gamme de températures de 69 17046 10 2009217 traitement de transfert rendue optimale» Inversement, à des températures inférieures à la gamme de traitement optimale de transfert, par exemple, des températures inférieures à environ 4°C, la couche d'espacement inerte mentionnée en dernier constituait 5 une barrière efficace de diffusion dans le temps, empêchant la couche d'espacement inerte d'être efficacement traversée par une substance alcaline ayant des vitesses de diffusion de températures abaissées, ce qui se traduisait par le maintien d'un pH élevé du milieu de traitement de transfert pendant un intervalle 10 de temps prolongé, de façon à faciliter la formation d'une tache d'image de transfert et sa dégradation résultante de la définition des couleurs des images de transfert positives,. Il est également mentionné dans ledit brevet français qu'on a constaté toutefois que, si la couche d'espacement 15 inerte de l'élément récepteur d'épreuve est remplacée par une couche d'espacement qui est constituée par une couche polymérisée perméable ayant une perméabilité inversement proportionnelle à la température, c'est-à-dire une matière filmogène polymérisée qui possède une perméabilité décroissante à des cations provenant 20 d'une substance alcaline solubilisée, comme des ions d'un métal alcalin et des ions d'ammonium quaternaires dans des conditions de température croisante, on évite les défauts de l'image de transfert positive résultant d'un maintien trop prolongé précité du pH et/ou d'une réduction prématurée du pH„ 25 Comme exemples de polymères décrits qui ont une per méabilité aux substances alcalines inversement proportionnelle à la tampérature, on peut citer l'alcool hydroxypropyl polyvinyli** que, l'éther polyvinyl méthylique, l'oxyde de polyéthylène, la polyvinyl oxazolidinone, 1'hydroxypropyl méthyl cellulose, l'iso-30 propyl cellulose, les acétals partiels d'alc.ool polyvinylique comme le butyral partiel polyvinylique, le formai partiel polyvinylique, l'acétal partiel polyvinylique, le propional partial polyvinylique, et des substances analogues,, les aeétals mentionnés en dernier de polyvinyle com-35 prennent d'une façon générale, comme il a été ditv , des chaînes d'hydrocarbures aliphatiques saturés d'un poids moléculaire d'au moins 1 , 20 et 80 et 10 à 40 # des groupes hydroxyle polymériaés 69 17046 îi 2009217 théoriques d'alcool polyvinylique et comprenant des aeétals mélangés quand on le désire» Quand on le désire, on doit utiliser un mélange de polymères, par exemple un mélange d'hydroxypropyl méthyl cel-5 lulose et de butyral partiel polyvinylique. Comme exemples de matières qu'on peut utiliser pour constituer la couche réceptrice d'image, on peut citer des polymères pouvant être teintés en solutions comme des "Nylons" comme par exemple le N-méthoxyméthyl polyhexaméthylène adipami-10 de, l'acétate partiellement hydrolysé de polyvinyle, l'alcool polyvinylique avec ou sans plastifiants, l'acétate de cellulose avec une charge comme par exemple 50 $ d'acétate de cellulose et 50 i» d'acide oléique, de la gélatine, et d'autres matières d'une nature similaire.» les matières préférées sont constituées 15 par de l'alcool polyvinylique ou de la gélatine contenant un mordant de colorant comme de la poly-4-vinylpyridine comme décrit dans le brevet américain n° 3»148.061« Comme décrit dans les brevets cités précédemment, la composition de traitement liquide susvisée pour effectuer des 20 procédés polychromes par diffusion-transfert comprend au moins une solution aqueuse d'une matière alcaline, par exemple, de la diéthylamine, de la soude caustique, ou du carbonate de sodium et des produits analogues et, de préférence, son pH est supérieur à 12 et de façon préférable elle comprend un composé aug-25 mentant la viscosité constituant une matière filmogène du type qui, lorsque la composition est étalée et séchée, forme une pellicule ferme et relativement stable, les matières filmogènes préférées décrites sont constituées par des polymères à poids moléculaire élevé, comme des éthers polymérisés aquasolubles qui 30 sont inertes vis-à-vis d'une solution alcaline, comme par exemple de l'hydroxyéthyl cellulose ou de la carboxyméthyl cellulose so-dique* De plus, les matières filmogènes ou agents épaississants dont l'aptitude à augmenter la viscosité est sensiblement inchangée si on les laisse en solution pendant une longue durée 35 sont également décrits comme étant capables d'être utilisés.Comme on l'a mentionné, la matière filmogène est de préférence contenue dans la composition de traitement en des quantités appropriées de manière à communiquer à la composition une viscosité dépassant 100 centipoises à une température d'environ 24°C et 40 de préférence de l'ordre de 100.000 à 200.000 centipoises à 69 17046 12 2009217 cette température* Conformément au brevet précité 2 606, il n'est pas nécessaire qu'une couche réceptrice d'image du type décrit dans ce brevet soit séparée de l'élément photosensible avec le-5 quel elle est en contaot en superposition, après la formation de l'image de transfert si l'élément récepteur d'image est transparent et si une composition de traitement contenant une substance rendant opaque une couche de la composition de traitement séchée est étalée entre la couche réceptrice d'image et l'émul-10 sion ou les émulsions d'halogénure d'argento Toutefois, on a constaté, si l'élément récepteur d'image est maintenu en contact avec l'élément photosensible, après la formation de l'image de transfert par un révélateor chromogène et si cet élément comprend une composition de traite-15 ment alcaline ayant nécessairement un pH auquel un révélateur chromogène, par exemple sous forme réduite, diffuse pour former l'image de transfert en couleurs,, entre les éléments, que 1»image de transfert ainsi formée est instable sur une période de temps prolongée. l'instabilité de l'image en couleurs est due au 20 moins en partie à la présence de ce qui est en général une composition alcaline ayant un pH relativement élevé, en contact intime avec le colorant ou les colorants formant l'image,. Ce contact lui-même crée une instabilité pour la structure moléculaire du colorant, par exemple par une dégradation par catalyse et des 25 déplacements structuraux indésirables affectant les caractéristiques d'absorption speotrale du colorant de l'image. Sa outre, la présence d'une composition alcaline ayant un pH auquel le colorant, par exemple sous forme réduite, diffuse crée également un système dynamique intégral dans lequel un colorant oxydé, immobi-30 lisé dans des zones de l'élément photosensible en fonction de son développement, au fur et à mesure du temps écoulé cherche à créer dans ces zones un équilibre entre le colorant oxydé et le colorant réduit. Du fait que le pH du système dynamique est tel qu'une diffusion de la forme réduite du colorant se produit, ce 35 colorant réduit est transféré au moins en partie à la couche réceptrice d'image et la diffusion résultante rompt l'équilibre dans ces zones de l'élément photosensible en faveur d'une formation supplémentaire de colorant réduit. En fonction de l'efficacité de la couche réceptrice d'image se comportant comme un ab-40 sorbeur de colorant, une teinture (d'une manière qui d'est pas 69 17046 13 2009217 conforme à limage) de la couche portant l'image contribue à rompre l'équilibre en faveur de la formation supplémentaire d'un colorant sous une forme réduite et diffusible. Dans ces conditions, la définition de l'image de transfert, supportée initia-5 lement par la couche réceptrice d'image subit une diminution continue de son delta entre la densité maximale et la densité minimale de l'image, et elle peut finalement aboutir à une perte de toute ressemblance de la définition de l'image de l'élément récepteur d'image, en devenant simplement une couche polyméri-10 sée supportant une teinture générale relativement uniforme. Toute tentative pour diminuer la capacité d'absorption de colorant de la couche supportant l'image, par exemple par réduction de sa capaeité de aordançage, afin de diminuer au moins en partie l'action de la couche réceptrice d'image en tant 15 qu'absorbeur de colorant, renforce toutefois la diffusion du colorant constituant l'image de transfert à partir de la couche supportant l'image juggu^à^a partie restante de l'élément, cela en partie au moinsT'de la présence permanente de la composition alcaline de traitement ayant un pïï auquel la forme réduite 20 du colorant constituant l'image de transfert est dif fusible, jja résultat final est sensiblement une déformation d'image générale comme il s'en produit lorsque la couche réceptrice d'image se comporte comme un absorbeur de colorant, à cette exception que le colorant est distribué de façon plus étendue sur toute la 25 pellicule composite et que la teinture générale finale de la couche réceptrice d'image elle-môme a une saturation plus faible» Comme on l'a mentionné pré«édewiettt»le brevet précité 3«362.819 décrit certains éléments récepteurs d'image convenant particulièrement pour être utilisés dans des procédés de 30 couleurs par diffusion-transfert, dans lesquels l'élément récepteur d'image est séparé de son contact avec un élément photosensible, superposé après la formation importante d'une image de transfert, et ces éléments assurent une protection particulière des images de transfert contre les effets d'une oxydation par 35 l'air des colorants formant l'image de transfert en couleurs. On a découvert maintenant d'une façon tout à fait inattendue que les problèmes concernant la labrication d'une pellicule composite de ce type dans lequel l'élément récepteur d'image, la composition de traitement alcaline et l'élément 4-0 photosensible sont maintenus en contact contigu après la 69 17046 ^ 2009217 formation de l'image de transfert en couleurs, par exemple une pellicule composite du type décrit précédemment à propos du brevet américain précité 2.983.606, peuvent être simplement et efficacement évités par la fabrication d'une pellicule composite 5 conforme aux paramètres physiques spécifiés par la suite» De façon particulière, on a maintenant découvert d'une façon inattendue qu'une pellicule composite photographique intégrale convenant particulièrement à la production d'une image de transfert de colorants, l'image ayant une stabilité et d'au-10 très propriétés améliorées d'une façon extraordinaire par un procédé de transfert de couleurs par diffusion décrit par la suite, est réalisée de manière à comprendre un élément photosensible comportant une structure composite ou stratifiée ayant dans l'ordre comme couches essentielles, une couche de diaen-15 sions stables, de préférence opaque aux radiations actiniques, une couche d'émulsion d'halogénure d'argent photosensible à laquelle est associée une matière constituant une image en couleurs, qui est soluble et diffusible dans les substances alcalines à un premier pH, une couche polymérisée perméable aux so-20 lutions alcalines et pouvant être teinte par la matière fournissant l'image en couleurs, une couche acide polymérisée perméable aux solutions alcalines et contenant des groupes d'acidification suffisants pour effectuer une réduction, après une formation importante de l'image en couleurs obtenue par transfert, d'une 25 solution de traitement choisie ayant un premier pH jusqu'à un second pH auquel cette matière fournissant une image en couleurs est sensiblement insoluble et non diffusible, et enfin une couche transparente de dimensions stables.. En association avec le stratifié, un sachet frangible contenant séparément une première 30 composition de traitement aqueuse contenant un agent opacifiant, et une seconde composition de traitement contenant tua agent réfléchissant, compositions qui prises ensemble possèdent le premier pH et une concentration d'agents opacifiants et réfléchissants en une quantité suffisante, lors d'une distribution, pour 35 masquer la matière fournissant l'image en couleurs associée à la couche d'émulsion et pour empêcher l'exposition de cette couche pendant le traitement en présence de radiations actiniques tombant sur la couche de support transparente de dimensions stables, est fixé à demeure et s'étend transversalement à un bord 40 avant du stratifié, ponr effectuer une décharge unidirection- 69 17046 15 2009217 nelle de contenu de ce sachet dans un ordre couche par couche entre la couche d'émulsion d'halogénure d'argent photosensible et la couche polymérisée adjacente pouvant être teinte et perméable aux solutions alcalines, lors de l'application d'une 5 force de compression sur le sachet. Dans le mode de réalisation particulièrement préféré de la présente invention, une feuille polymérisée perméable à une composition de traitement, transparente dans au moins les modes de réalisation où la couche mentionnée en premier de di-10 mensions stables est opaque aux radiations actiniques, est placée entre la couche polymérisée pouvant être teinte et l'émulsion d'halogénure d'argent immédiatement adjacente, et le sachet convient particulièrement pour distribuer la première composition de traitement entre l'émulsion d'halogénure d'argent 15 et la feuille polymérisée et la seconde composition entre la couche polymérisée pouvant être teinte et la feuille polymérisée„ On a constaté qu'un tel agencement empêchait particulièrement au maximum une incidence de la composition de traitement se mélangeant, en raison d'une turbulence, pendant la distribution 20 quasi-simultanée des compositions de traitement distinctes suivant une relation contiguë . l'agencement préféré facilite la distribution sensiblement simultanée des compositions de traitement respectives sous forme de couches individuelles sensiblement séparées, dans l'ordre désigné, couche par couche et spé-25 cialement nécessaire pour la mise en oeuvre de la présente invention. De plus, le mode de réalisation préféré assure le maximum de souplesse en ce qui concerne le choix de la composition de traitement, et les conditions de distribution, eu égard à l'indépendance résultante des compositions choisies en tenant 30 compte de l'effet de leurs caractéristiques rhéologiques lors de leur mélange turbulent créé dans n'importe quel système choisi nécessitant une distribution contiguë sensiblement concomitante® Dans un mode de réalisation préféré de la présente 35 invention spécialement adapté pour assurer la production d'une image polychrome de transfert de colorants, le stratifié photosensible comprend dans l'ordre des couches essentielles la couche opaque de dimensions stables, au moins deux couches d'émulsions d'halogénures d'argent sensibilisées sélectivement 40 et ayant chacune des matières colorantes fournissant une 69 17046 16 2009217 image d'une couleur prédéterminée associée à ces couches et qui sont solubles et diffusibles dans des substances alcalines à un premier pH, Ja couche polymérisée perméable aux solutions alcalines et pouvant être teinte par les matières colorantes 5 fournissant une image, la couche acide polymérisée perméable aux solutions alcalines contenant des groupes d'acidification suffisants pour effectuer une réduction, après la formation notable d'une image polychrome par transfert de colorants,d'une composition de traitement ayant le premier pH jusqu'à un second -j_q pH auquel la matière colorante fournissant une image est sensiblement insoluble et non diffusible, et enfin la couche transparente de dimensions stables,, les émulsions d'halogénure d'argent comprenant le stratifié polychrome photosensible possèdent de préférence une 15 sensibilité spectrale prédominante vis-à-vis de régions distinctes du spectre et à chacune est associé un colorant, qui est un agent de développement d'halogénure d'argent et qui, de façon la plus préférable, est sensiblement soluble sous la " forme réduite seulement au premier pH, en possédant une gamme 20 d'absorption spectrale sensiblement complémentaire de la gamme de sensibilité prédominante de son émulsion associée,. Dans le mode de réalisation préféré, chacune des couches d'émulsion et son colorant associé sont séparés des couches d'émulsion restantes, et de leur colorant associé, par 25 des couches intermédiaires polymérisées perméables aux solutions alcalines séparées, et la couche polymérisée pouvant être teinte est séparée de la couche polymérisée par une couche d'espacement polymérisée perméable aux solutions alcalines, de la façon la plus préférable, une couche d'espacement polymérisée ayant une 20 perméabilité décroissante vis-à-vis des solutions alcalines lorsque la température augmente« Dans un tel mode de réalisation préféré de la présente invention, l'émulsion d'halogénures d'argent est constituée par de l'halogénure d'argent photosensible dispersé dans de 55 la gélatine et ayant une épaisseur comprise entre environ 0,6 et 6 microns ? le colorant lui-même est dispersé dans un liant polymérisé aqueux en solution alcaline, de préférence de la gélatine sous forme d'une couche séparée avec une épaisseur d'environ 1 à 7 microns ; les couches intermédiaires perméables aux solutions alcalines, de préférence de la gélatine, ont .Une 69 17046 17 2009217 épaisseur d'environ 1 à 5 microns ; la coaciie polymérisée pouvant être teinte et perméable aux solutions alcalines est transparente et a une épaisseur comprise entre environ 6 et 10 microns } la couche d'espacement polymérisée de solutions alcali-5 nés entre la couche polymérisée pouvant être teinte et la couche acide polymérisée est transparente et a une épaisseur comprise entre environ 0,0254 et 0,178 mm ; la couche acide polymérisée perméable aux solutions alcalines a une épaisseur comprise entre environ 0,007 et 0,28 mm ; chacune des couches opaques de 10 dimensions stables et transparente est une solution alcaline perméable ayant une épaisseur comprise entre environ 5/100ème et 15/100ème de mm. On notera particulièrement que les dimensions relatives mentionnées ci-dessus peuvent être modifiées de façon appropriée suivant les désirs de l'opérateur par rapport 15 aux produits spécifiés pouvant être finalement préparés. Du fait que les matières préférées colorantes fournissant l'image sont constituées par des colorants qui sont des agents de développement d'halogénure d'argent, comme mentionné ci-avant, on va continuer à décrire l'invention à propos de ces 20 colorants sans limitation de l'invention aux colorants mention-néso les couches respectives constituant la structure composite sont fixées suivant une relation immuable, qui en totalité ou en partie peut être facilement et simplement obtenue 25 par un dispositif de retenue, comme par exemple un organe d'adhérence en forme de ruban sensible à la pression, s'étendant autour des bords de la structure composite fixant ou maintenant ensemble les couches de la structure composite à l'endroit de leurs bords respectifs» 50 Dans le mode de réalisation préféré de la pellicule composite de la présente invention, pour la production d'une image polychrome par transfert, les unités respectives d'halogénure d'argent et de révélateur chromogène de l'élément photosensible se présentent sous la forme d'un ensemble à trois cou-35 ches ou feuilles qui comportent habituellement une unité d'émulsion sensible au rouge et de révélateur chromogène de couleur cyan, qui est contiguë à la couche opaque de dimensions stables, une unité d'émulsion sensible au bleu d'un révélateur de couleur jaune qui est la plus éloignée de la couche opaque et une unité 40 d'émulsion sensible au vert de révélateur chromogène da la 69 17046 2009217 couleur magenta et située entre ces unités, mais il est entendu que l'ordre relatif de ces unités peut varier suivant les désirs de 1'opérateuro On notera également que la couche de support po-5 lymérisée de dimensions stables qui 8Bt au voisinage immédiat de la couche ou des couches d'émulsions d'halogénure d'argent photosensible peut être transparente, et dans ce cas les émul-sions photosensibles peuvent être traitées de façon optimale et sélective pour une exposition par des radiations actiniques lo tombant sur la couche de support polymérisée transparente choisie® De telles pellicules composites contiennent de préférence en plus une feuille opaque fixée à demeure, par exemple s'étendant transversalement à un bord avant de la pellicule composite de l'unité et pouvant être superposée suivant la même étendue à 15 la surface de la couche de support transparente située en face de la couche d'émulsion d'halogénure d'argent immédiatement adjacente,, l'utilisation de la pellicule composite détaillée de la présente invention, conformément au procédé photographique 20 décrit de transfert de couleur par diffusion, assure spécialement la production d'une image de transfert en couleurs extrêmement stables obtenue, au moins en partie, par le fait qu'on évite efficacement les inconvénients précités des produits et procédés de la technique antérieure, par un réglage, au cours du 25 procédé, du pH de la pellicule composite à partir d'un pH auquel le traitement de transfert agit jusqu'à un pH auquel le transfert de colorant n'agit pas après la formiion notable d'une image par transfert, l'image stable par transfert de couleur est obtenue indépendamment du fait que la pellicule composite est maintenue 30 sous forme d'une unité stratifiée intégrale pendant l'exposition, le traitement en présence de radiations actiniques, un examen et un emmagasinage de la pellicule compositeo En conséquence, on peut obtenir des images polychromes par transfert par un traitement en présence de radiations actiniques dans une gamme étendue 35 de températures de traitement qui assure des densités d'images désirées par transfert de colorants maximales et minimales, une saturation de colorant de couleur jaune, de couleur magenta et de couleur oyan, des teintes rouge, verte et bleue et une séparation de couleurso Ces avantages sont, outre les avantages d« 4-0 la fabrication obtenue par la pellicule composite de transfert 69 17046 2009217 de couleurs intégrale de la présente invention qui apparaissent facilement à 1*examen des paramètres de la pellicule composite, c'èst-à-dire par exemple des avantages d'une utilisation plus efficace de matières et d'éléments constitutifs de fabrication, 5 une simplicité renforcée de la fabrication de la pellicule et une conception et une construction meilleures de la caméra ainsi qu'une utilisation plus simplifiée et effectivement contrôlée de la pellicule composite de la part de l1utilisateur o On va maintenant se référer aux figures 1 à 7 où. on 10 a représenté une pellicule composite préférée de la présente invention et où les références apparaissant sur les diverses figures se rapportent aux mêmes éléments du dessin- Comme représenté sur le dessin, la figure 1 est une vue en perspective de la pellicule composite 10, et chacune des 15 figures 2 à 7 représent# schématiquement en coupe une pellicule composite 10, coupe faite comme on l'a dit par 2-2, 3-3, 5-5, 7-7, pendant les divers stades décrits de l'exécution d'un procédé photographique de diffusion-transfert comme détaillé par la suite. 20 La pellicule composite 10 comporte des sachets frangibles 11 et lia qui contiennent avant le traitement des solutions alcalines aqueuses 12 et 12a, et la pellicule composite comporte également un stratifié photosensible 13 comprenant dans l'ordre suivant une couche opaque 14 de dimensions stables, 25 de préférence une feuille flexible opaque aux radiations aoti-niques, une couche 15 d'un révélateur chromogène de couleur cyan, une couche 16 d'émulsion d'halogénure d'argent sensible au rouge, une couche intermédiaire 17, une couche 18 d'un révélateur chromogène de couleur magenta, une couche 19 d'une émulsion d'halo-30 génure d'argent sensible au vert, une couche intermédiaire, une couche 21 d'un révélateur de couleur jaune, une couche 22 d'une émulsion d'halogénure d'argent sensible au bleu, une couche auxiliaire 23 qui peut contenir un agent auxiliaire de développement d'halogénure d'argent, une couche 24 réceptrice d'image,une 35 couche d'espacement 25, une couche de neutralisation 26 et une couche transparente 27 de dimensions stables, de préférence une feuille flexible transmettant les radiations actiniques,, On peut maintenir l'intégrité structurale du stratifié 13 au moins en partie par la capacité d'adhérence que présentent 40 les diverses couches comprenant le stratifié à leurs surfaces 69 17046 20 2009217, opposées. Toutefois, la capacité d'adhérence à une interface entre la couche réceptrice d'image 24 et la couche d'émulsion d'halogénure d'argent immédiatement adjacente, par exemple la couche intermédiaire réceptrice d'image 24 et la couche auxi-5 liaire 23 comme représenté sur les figures 2 à 7, doit être inférieure à celle qui existe à l'interface entre les surfaces opposées du reste des couches constituant le stratifié pour faciliter la distribution des solutions de traitement 12 et 12a entre la couche réceptrice d'image précitée 24 et la couche d'é-10 mulsion d'halogénure d'argent qui y est adjacente» On peut également renforcer l'intégrité structurale du stratifié ou l'obtenir en totalité ou en partie en prévoyant un organe de liaison s'étendant autour, par exemple, des bords du stratifié 13 et maintenant intactes les couches constituant le stratifié ex-15 oepté à l'interface entre les couches 23 et 24 pendant la distribution des solutions 12 et 12a entre ces couches. Comme représenté sur le dessin , l'organe de liaison peut être constitué par un ruban 28 sensible à la pression fixant et/ou maintenant ensemble les couches du stratifié 13 à l'endroit de leurs bords 20 respectifs » le ruban 28 agit également pour maintenir les solutions de traitement 12 et 12a entre la couche 24 réceptrice d'image et la couche d'émulsion d'halogénure d'argent qui y est adjacente, lors de l'application d'une pression de compression aux sachets 11 et lia et de la distribution de leur contenu en-25 tre les couches précitées» Dans ces conditions, le ruban adhérent 28 sert à empêcher une fuite de la composition de traitement à partir du stratifié de la pellicule composite pendant et après le traitement photographique» les sachets frangibles 11 et lia peuvent avoir n'im-30 porte quelle configuration appropriée convenant pour retenir et distribuer la composition de traitement et ils peuvent être par exemple du type décrit et représenté dans n'importe lequel des brevets américains n° 2.543.181 5 2.607.685 , 2.634.886,2»653»732, 2.674.532, 2.702.146^2<>723.051, 2»750.075, 2o903»829, 2.992.102, 35 3.056.491, 3.056.492, 3.152.515, 3.173.580 et 3.221.942. En général, ces sachets peuvent être constitués par une découpe rectangulaire d'une matière en feuille imperméable aux fluides et à l'air, repliée longitudinalement sur elle-même,de manière à constituer deux parois 29 qui sont scellées l'une à l'autre le 40 long de leurs marges longitudinales et terminales de façon à 17046 2009217 former une eavité dans laquelle sont retenu.es les compositions de traitement 12 et 12a . Le scellement marginal longitudinal 3° est rendu plus faible que les scellements d'extrémité 30 et 31» de manière à être rompu en réponse à la pression hydraulique créée au sein du contenu fluide 12 et 12a des sachets par l'application d'une pression de compression aux parois 29 des sachets. En particulier, des sachets de fluide convenant spécialement pour retenir des compositions de traitement photographiques peuvent être constitués par plusieurs couchas comprenant respectivement une couche extérieures par exemple en papier Kraft» une couche d'un clinquant, par exemple en ploab9 et une couche intérieure d'une résine thermoplastique, par exemple un polyvinyl acétale comme du polyvinyl butyrals, du chlorure de polyvinyle et- des produits analogues» Il faut noter également que les sachets frangibles peuvent être constitués par. un seul sachet fraa-gible à compartiments retenant séparément les solutions de traitement précitées comme par exemple des sachets frangibles compartimentés du type représenté sur la figure 8 du brevet américain 2.992.102» Le tels 3achets frangibles compartiaiantés peuvent u~ tiliser simplement une feuille de séparation polymérisée sépa Comme représenté sur les figures 1, 2 et 4, les sachets 11 et lia sont fixés à demeure et s'étendent transversalement à un bord avant du stratifié photosensible 13 afin d'effectuer une décharge unidirectionnelle des contenus 12 et 12a des sachets respectifs dans l'ordre, couche par couche, entre la couche réceptrice d'images 24 et la couche précitée qui y est adjacente, lors de l'application d'une force de compression aux sachets 11 et lia » Ainsi, les sachets 11 et lia, comme représenté sur la figure 2, sont fixés à demeure et s'étendent transversalement bad original 22 9 17046 2009217 à an "bord avant du. stratifié 13 de manière que leurs scellements marginaux longitudinaux 30 et 30a soient orientés vers l'interface de la couche réceptrice d'image 24 et de la couche auxiliaire 23o Comme représenté sur les figures 1, 2 et 4» le sachet lia 5 est fixé à demeure au stratifié 13 par un prolongement 32 du ruban 28, s'étendant sur une partie d'une des parois 29 du sachet lia, et à la feuille transparent® 36 perméable aux colorants d'images et à la composition de traitement et s'étendant entre les sachets 11 et lia oDe son côté5 le sachet 11 est fixé à de- 10 meure au stratifié 13 par 110 organe de retenue distinct tel que le ruban de retenue représenté 33 s'étendant sur une partie de la paroi 29 du sachet 11 at uno parti® de la surface du stratifié 13 dont l'étendue est généralssaeat égale à environ celle qui est couverte par le ruban 28g et à In f'mille 36 s'étendant entre les 15 sachets 11 et lia e Chacun da-s saohats 11 et lia est ds s® fait fixé aux surfaces opposées de la feuille 36 en reliant les pa Comme représenté la figure 6S- rq rabat de prolongement 32 du ruban 28 a de préférence une étendue et des di» 20 msnsions telles que lorsqu'on sépare à la maia par exempls las sachets 11 et lia ©t lo rubaa 33» après la distribution des composition® de traitement 12 et 12a , poux les séparer du reste de la pellicule composite 10, le rabat 32 peut être plié sur le bord du stratifié 13, préalablement recouvert par le ruban 33, afin 25 de faciliter le maintien de 1'intégrité structurale du stratifié, par exemple pendant les flexions inévitables au cours de l'emmagasinage et de l'utilisation de la pellicule composite traitée, et pour constituer un masque ou cadre approprié permettant l'examen de l'image de transfert à travers la zone d'examen de l'image 30 de la couche transparente 27. les teneurs en fluide des sachets prises ensemble constituent une solution aque us s ayant un pH auquel les révélateurs chromogènes sont solubles et diffusibles, et la composition de traitement 12 contient une solution de traitement et d'o-35 pacification 12a, un agent réfléchissant, pris ensemble en une quantité suffisante pour masquer les révélateurs chromogènes associés aux émulsions d'halogénure d'argent après le traitement, afin d'empôcher une autre exposition de l'émulsion ou des émulsions d'halogénure d'argent de la pellicule composite par des 40 radiations actiniques traversant la couche transparente de BAD original 17046 23 2009217 dimensions stables, après la distribution des solutions de traitement entre la couche polymérisée pouvant être teinte et la couche précitée qui y est adjacente*» En conséquence, la pellicule composite peut être 5 traitée après la distribution de la composition en présence d'une telle radiation, du fait que l'émulsion ou les émulsions d'halogénure d'argent du stratifié sont protégées de façon appropriée contre les radiations incidentes à une surface principale par la composition du traitement opaque et à la surface principale 10 restante par une couche opaque de dimensions stables. Si les rubans de liaison illustrés sont également opaques, une infiltration marginale de radiation actiniqae risquant de tomber sur l'émulsion ou les émulsions est également empêchéeo ïoutefois, l'agent réfléchissant choisi doit être un 15 agent assurant un fond approprié pour l'examen de l'image de transfert obtenue par un révélateur chromogène et formée dans la couche polymérisée pouvant être teinte# En général, bien qu'on paisse utiliser pratiquement n'importe quel agent réfléchissant, il est préférable de choisir un agent réfléchissant qui ne nuise 20 pas à l'intégrité de la couleur de l'image de transfert eolerée telle que la voit l'observateur et, de façon la plus préférable, an agent qui offre un aspeot plaisant à l'observateur et ne constitue pas un "signal de brait de fond" dégradant ou diminuant l'information contenue dans l'image* les agents réfléchissants 25 particulièrement désirables sont ceux qui assurent un fond blanc, pour l'examen d'images de transfert, et spécialement ceux qu'on utilise de façon classique pour constituer un fond destiné à des épreuves photographiques vues par réfleetion , et plus particulièrement des agents possédant les propriétés optiques désirées 30 pour ane réfleetion de radiation incidente# Comme exemple d'agents réfléchissants convenant pour être utilisés dans la mise en oeuvre de la présente invention on peut citer le sulfate de baryum, l'oxyde de zinc, le bioxyde de titane, le stéarate de baryum, les flocons d'argent, des silica-35 tes , l'alumine, l'oxyde de zirconium, l'acétate de zirconium, le sulfate de zirconium sodique, le kaolin, le mica et des produits analogues© Un agent réfléchissant particulièrement préféré est constitué par du bioxyde de titane en raison de ses propriétés de réfleetion très élevées. En général, une composition de 69 17046 24 2009217 traitement contenant environ 40 à 50 g de bioxyde de titane dis- •z persés dans 100 cm d'eau assure un pourcentage de réfleetion de radiation incidente d'environ 85 à 90 #, respectivement. Dana les modes de réalisation les plus préférés, le pourcentage de 5 réfleetion désiré sera de l'ordre d'environ 85 %<> la feuille transparente de séparation précitée 36 peut être constituée par n'importe lequel des divers types de matières flexibles ou rigides, perméables à la composition de traitement alcaline, comprenant une pellicule ou une feuille po-10 lymérisée, continue ou perforée, plane ou ondulée, ou à la fois du type synthétique et du type provenant de produits naturels comprenant particulièrement du polyamide comme le "Nylon", les polymères de vinyle, par exemple l'alcool polyvinylique, l'alcool polyvinylique partiellement acétylé, des polymères cellu-15 losiques, par exemple une méthyle cellulose, l'hydroxyéthyl cellulose, la carboxyéthyl cellulose, le sulfate de cellulose, 1'hydroxypropyl cellulose et des produits analogues, qui sont généralement utilisés avec une épaisseur comprise entre environ 1 micron et 25 microns,, 20 Gomme exemple d'agents opacifiants convenant poar être utilisés dans la mise en oeuvre de la présente invention, on peut citer des pigments opacifiants et des colorants opacifiants, des mélanges de ces colorants et/ou de ces pigments, de préférence des colorants et des pigments de couleur noire, et 25 plus préférablement des pigments noirs comme le noir de carbone, l'oxyde de fer, l'oxyde (III) de titane,l'hydroxy (III) de titane et des produits analogues» Un agent ou des agents d'opacification préférés possèdent la capacité maximale d'opacification par unité de poids, 30 ils ne sont pas nuisibles au point de vue photographique, et ils sont sensiblement non diffusibles pendant et après la distribution de la composition de traitement qui les contient. On a constaté qu'un agent opacifiant particulièrement préféré est du noir de carbone, en raison de ses caractéristiques d'absorption ex-35 trêmement efficace. En général, une composition de traitement particulièrement désirée pouvant être utilisée dans la mise en oeuvre de la présente invention contient du noir de carbone en une concentration effective, par exemple environ 3 à 6 g de noir de carbone dispersé dans 100 cm^ d'eau, pour empêcher une 40 transmission, à travers la couche distribuée, constituée par la 69 17046 25 2009217 composition, d'un excès de 95 de la radiation actinique. tombant sur la coucheo En général, les agents préférés, à la fois opacifiants et réfléchissants, sont ceux qui restent immobiles à 5 l'intérieur de leur composition respective pendant et après le traitement photographique, et particulièrement ceux qui comprennent des dispersions de pigments insolubles et non diffusibles à l'intérieur de leurs solutions de traitement respectives«Dans l'exécution d'un procédé polychrome par diffusion-transfert u-10 tilisant la pellicule composite 10, cette pellicule est exposée à une radiation actinique vis-à-vis du stratifié photosensible 13, tombant sur la surface d'exposition 34 du stratifié, comme représenté sur la figure 2„ Après l'exposition, comme représenté sur les figu-15 res 2 et 4, on traite la pellicule composite 10 en la faisant passer à travers des rouleaux 35 opposés et écartés de façon appropriée, afin d'appliquer une pression de compression aux sachets frangibles 11 et lia et d'effectuer la rupture des scellements longitudinaux 30 et 30a ainsi que la distribution des 20 compositions de traitement alcalines 12 et 12a , ayant un pH auquel des révélateurs chromogènes de couleur cyan, magenta et jaune sont solubles et diffusibles entre la couche polymérisée 24 pouvant ôtre teinte et la couche auxiliaire 23. les solutions de traitement alcalines 12 et 12a pé-25 nètrent dans les couches d'émulsions 16, 19 et 22 pour déclencher le développement des images latentes contenues dans les émulsions respectives, les révélateurs chromogènes de couleur cyan, magenta et jaune des couches 15, 18 et 21 sont immobilisés en fonction du développement de leurs émulsions d'halogénure 30 d'argent associées respectives, de préférence sensiblement par suite de leur transformation à partir de leur forme réduite jusqu'à leur forme oxydée relativement insoluble et non diffusible, ce qui assure des distributions (d'une manière conforme à l'image) d'un révélateur chromogène mobile, soluble et diffusible de 35 couleur cyan, magenta et jaune, en fonction du degré d'exposition d'un point à un autre de leurs émulsions associées* Au moins une partie des distributions (d'une manière conforme à l'image) du révélateur chromogène mobile de couleur cyan, magenta et jaune est" tranèféré« pay diffasioa^t.jusqu'à la couche polymérisée 24 40 perméable aux solutions alcalines aqueuses, pour produira dans 69 17046 26 2009217 cette couche une image de transfert colorée polychromeoAprès une formation notable d'une image de transfert, une partie suffisante des ions se trouvant dans la solution alcaline 12 est transférée par diffusion à travers la couche polymérisée per-5 méable 24, la couche d'espacement perméable 25 Qt jusqu'à la couche acide polymérisée perméable 26, grâce à quoi le pH des solutions alcalines 12 et 12a diminue en fonction d'une neutralisation jusqu'à un pH auquel les révélateurs chromogènes de couleur cyan, magenta et jaune dans leur forme réduite sont in-10 solubles et non diffusibles, ce qui assure une image de transfert de colorant polychrome stable. Après la distribution des solutions de traitement 12 et 12a on peut séparer à la main les sachets 11 et 3,1a d& reste de la pellicule composite, comme décrit ci-dessus^ pour 15 obtenir le produit représenté sur la figure 6» Afin de faciliter la distribution initiale des solutions de traitement 12 et 12a sous forme de couches séparées respectivement entre la couche polymérisée pouvant être teinte 24 et la couche auxiliaire 239 la pellicule composite 10 est re-20 présentée comme possédant une feuille polymérisée perméable 36 entre les couches 23 et 24» Dans un tel mode de réalisation la solution de traitement 12 est distribuée entre la feuille 36 et la couche auxiliaire 23, et la solution de traitement 12a est distribuée entre la feuille 36 et la couche polymérisée pouvant 25 ôtre teinte 24» Dans une variante, on peut utiliser des compositions de traitement possédant des propriétés rhéologiques capables de maintenir une intégrité importante des solutions séparées pendant et après la distribution à l'intérieur du stratifié de ladite pellicule composite. Plus particulièrement il est dési-30 rable que l'agent ou les agents opacifiants utilisés ne diffusent sensiblement pas dans la couche comprenant l'agent opacifiant choisi et ne contaminant pas le rendement optique de cette couche» On va maintenant décrire encore plus l'invention de 35 façon détaillée conjointement avec les exemples particuliers suivants et exposer les modes de réalisation représentatifs et l'utilisation de nouvelles pellicules composites photographiques de la présente invention, mais il est entendu que ces exemples n'y sont pas limités et ne sont donnés qu'à titre illustratif. pad original 69 17046 27 2009217 On peut préparer des pellicules composites similaires à selles représentées sur le dessin, par exemple en revêtant en succession, sur un support de pellicule opaque en tri-acétate de cellulose, comportant une sous-couche de gélatine 5 les couches suivantes : 1. une couche du révélateur chromogène de couleur cyan l,4-bis-(p-/7kyâ£°quinonyl-a-méthyl_7-éthyl-amino)- si* 5,8-dihydroxy-antraquinone dispersée dans de la gélatine enduite à un pouvoir couvrant d'environ 16 mg par décimètre carré de 10 colorant et d'environ 21 mg par décimètre carré de gélatine ; 2» une émulsion au gélatino-iodobromure d'argent sensible au rouge enduite à un pouvoir couvrant d'environ 21 mg par décimètre carré d'argent et d'environ 10,5 mg par décimètre carré de gélatine ; 15 3« une couche de gélatine enduite à un pou voir couvrant d'environ 21 mg par décimètre carré ; 4« une couche du révélateur chromogène de couleur magenta 2-(p~/"" (3- hydroquinonyléthyl_7-phényl-azo)-4-isopropoxy-l-naphtol dispersée dans de la gélatine et enduite 20 à un pouvoir couvrant de 7,5 mg environ par décimètre carré de colorant et environ 10,5 g/dm de gélatine ; 5o une émulsion de gélatino-iodobromure d'argent sensible au vert enduite à un pouvoir couvrant d'environ 10 mg par décimètre carré d'argent et 6,4 mg par décimètre car-25 ré de gélatine ; 6. une couche de gélatine enduite à un pouvoir couvrant d'environ 16 mg par décimètre carré ; 7. une couche du révélateur chromogène de couleur jaune 4-(p-/7|3-hydroquinonyléthyl_7~phénylazo)-3~(lf-n- 30 hexylcarboxamido)-l-phényl-5-pyrazolone dispersée dans de la gélatine et enduite à un pouvoir couvrant d'environ 4 mg par décimètre carré de colorant et 5»3 mg par décimètre carré de gélatine ; 80 une émulsion au gélatino-iodobromure d'ar-35 gsnt sensible au bleu, enduite à un pouvoir couvrant d'environ 6,4 mg par décimètre carré d'argent et environ 5,3 mg par décimètre carré de gélatine ; 9c une couche contenant de la 4'-méthylphényl-hydroquinone dispersée dans de la gélatine et enduite à un pou-40 voir couvrant d'environ 1 mg par décimètre carré de 4'-méthyl- 69.17046 28 2009217 phénylJaydroquinone et d'environ 3,2 mg par décimètre carré de gélatineo Ensuite, un support de pellicule transparente en triacétate de eellulose peut être enduit en succession avec 5 les couches illustratives suivantes : . lo le butyl ester partiel du copolymère de polyéthylène et d'anhydride maléique préparé par reflux pendant 14 heures, 300 g de poly-(éthylène ët anhydride maléique)à viscosité élevée, 140 g de n-butyl alcool et 1 cnr d'acide phos-10 phorique à 85 pour obtenir une couche acide polymérisée ayant approximativement 0,02 mm d'épaisseur j 2o une solution d*hydroxypropyl cellulose dans de l'eau pour obtenir une couche d'espacement polymérisée ayant une épaisseur approximative de 0,002 mm ; 15 3» un mélange 2:1 en poids d'alcool poly vinylique et de poly-vinylpyridine, à un pouvoir couvrant d'environ 64 mg par décimètre carré, pour obtenir une couche réceptrice d'image polymérisée ayant une épaisseur approximative de 0,04 mm ; 20 4<> on fait ensuite cuire l'élément à 82°0 pendant 30 minutes et on le refroidit» les deux composants ainsi préparés peuvent alors être collés ensemble sous une forme stratifiée à leurs bords respectifs avec une feuille intermédiaire de méthyl-25 cellulose d'une épaisseur comprise entre 0,0127 et 0,101 ma, au moyen d'un ruban d'adhérence sensible à la pression s1étendant autour des bords du stratifié résultant, en contact avec ee dernier et sur ces bords. Deux sachets frangibles séparés comprenant une 30 couche extérieure de papier, une couche intermédiaire d'un clinquant de plomb et une couche intérieure de chlorure de polyvinyle et contenant respectivement une composition de traitement alcalinale aqueuse comprenant : Eau 100 cm^ 35 ïïydroxyde de potassium 11,2 g Hydroxyéthyl cellulose à viscosité éle- , . vée vendue par Hercules Powder Co.f ® Wilmington, Delaware sous la marque déposée Natrasol 250 4o Bromure de ïï-benzyl-a-picolinium 1,5 g 69 17046 29 2009217 Benzotriazolr Hoir de carbone et, d'autre part : Eau 5 Hydroxyde de potassium Hydroxyéthyl cellulose à viscosité él«rée vendue par Hercules Powder et Wilmington, Delaware sous la marque déposée Natrasol 250 Bromure de ÎT-bsnayl-a-pieolinium Benzotriazole Bioxyde de titane peuvent alors être montés de façon fixe sur le bord avant de chacun des stratifiés, par des rubans sensibles à la pression reliant les sachets et les stratifiés correspondants, de ma-15 nière que, lors de l'application d'une pression de compression aux sachets, leurs contenus soient distribués au moment de la rupture du scellement marginal du sachet correspondant, dans l'ordre, entre la couche contenant la 4t-méthylphénylhydroqui-none et la couche réceptrice dfimage polymérisée, la première 20 solution mentionnée étant distribuée entre la couche contenant l'hydroquinone et la feuille de méthyleellulose tandis que la seconde solution mentionnée est distribuée entre la couche réceptrice d'image et la feuille de méthyleellulose» On peut alors exposer les stratifiés photosen-25 sibles à travers des coins optiques à gradins à une radiation filtrée sélectivement tombant sur la couche transparente de triacétate de cellulose et traitée, en présenee d'une radiation actinique, après le passage de la pellicule composite exposée à travers des rouleaux opposés séparés d'une distance appropriée, 30 pour effectuer la rupture des sachets et la distribution de leur contenu. Pendant le traitement, on peut examiner la formation de l'image de transfert polychrome obtenue par des colorants à travers le support transparent de la pellicule en triacétate de cellulose, et l'on constate qu'une telle formation 35 d'image est sensiblement terminée et présente la brillance, les teintes, la saturation et l'isolement de couleurs nécessaires en une période de temps comprise approximativement entre 1 et 2 minutes» 1 g 6 g 100 cm5 11,2 g 3 * 4- ë 1,5 g 1 g 50 g bad original 69 17046 30 2009217 Il faut que le pH des solutions de traitement prises ensemble et initialement utilisées soit un pH alcalin auquel les révélateurs chromogènes utilisés sont solubles et diffusibleso Bien qu'on ait constaté que le pH spécifique à 5 utiliser puisse être déterminé facilement de façon empirique pour n'importe quel révélateur chromogène, ou groupe de révélateurs chromogènes, des révélateurs chromogènes particulièrement désirables sont solubles à un pH supérieur à 9 et sont relativement insolubles à un pH inférieur à 9» sous une forme ré-10 duite, et le système peut être équilibré facilement en fonction de tels révélateurs chromogènes« En outre, bien qu'on l'ait noté précédemment, les compositions de traitement, dans le mode de réalisation préféré, comprennent un agent ou des agents filmogènes augmentant la viscosité comme on l'a mentionné pour faci-15 literjl'étalement des compositions et pour assurer le maintien des compositions étalées sous forme de couch.es du stratifié qui sont stables au point de vue de leur structure après la distribution, il n'est pas nécessaire qu'un tel agent soit utilisé comme un élément constitutif de la composition» Dans le dernier 20 cas cependant, il est préférable que la concentration en solvantg c'est-à-dire de l'eau, etc.. comprise dans la composition soit utilisée avec le minimum nécessaire pour l'exécution du procédé de transfert désiré, afin de ne pas nuire à l'intégrité structurale du stratifié et afin que les couches formant le stratifié 25 paissent facilement recevoir et dissiper le solvant pendant toa-te la durée du. traitement et du séehage sans provoquer des variations de dimensions indésirables dans les couches constituant le stratifié» On remarquera que la composition de traite-30 ment liquide utilisée peut contenir un agent auxiliaire et d'accélération de développement, comme le p-méthylaminophénol, 2,4-diaminophénol, le p-benzylaminophénol, l'hydroquinone, la tolu-hydroquinone, la phénylhydroquinone, la 4'-méthylphénylhydro-quinone, etc. On envisage également d'utiliser plusieurs agents 35 auxiliaires ou d'accélération de développement comme l'agent de développement 3-pyrazolidone et un agent de développement ben-zénoïde comme décrit dans le brevet américain n° 3»039.869« Comme exemples de combinaisons appropriées d'agents de développement auxiliaires, on peut citer la l-phényl-3-pyrazolidone en 69 17046 31 2009217 : combinaison avec le p-benzylaminophénol, et la l-phényl-3-pyra-zolidone en combinaison avec la 2,5-bis-éthylènimino-hydroqui-none. De tels agents de développement auxiliaires peuvent être utilisés dans la composition de traitement liquide, ou bien 5 elles peuvent être initialement incorporées,au moins en partie, dans n'importe quelle couche ou plus d'une couche d'émulsion d'halogénure d'argent, les couches contenant les' agents chromogènes, les couches intermédiaires, la couche de revêtement, la couche réceptrice d'image, ou bien dans toute autre couche ou 10 couches auxiliaires de la pellicule composite. On peut noter qu'au moins une partie du révélateur chromogène oxydé pendant le développement peut être oxydé et immobilisé par suite d'une réaction, par exemple d'une réaction d'énergie de transfert, avec le produit d'oxydation d'un agent de développement auxi-15 liaire oxydé, ce dernier agent de développement étant oxydé par le développement d'halogénure d'argent ayant été exposé# Une telle réaction d'un agent de développement oxydé avec un révélateur chromogène non oxydé aurait pour effet de régénérer l'agent de développement ^auxiliaire en vue d'une nouvelle ré-20 action avec l'halogénure d'argent ayant été exposé» De plus, le développement peut être effectué en présence d'un composé onium, particulièrement un composé d'ammonium quaternaire, conformément aux procédés décrits dans le brevet américain n° 3.173.786. 25 II est évident que les proportions relatives des agents des compositions de traitement par diffusion-transfert peuvent être modifiées pour répondre aux exigences de l'opérateur. Ainsi, il entre dans le cadre de la présente invention de modifier les compositions de développement décrites ici 30 par la substitution d'agents de conservation, de substances alcalines, etc.., autres que celles qui sont particulièrement mentionnées, à condition que le pH des compositions, pris dans son ensemble, soit initialement à la valeur du premier pH nécessaire* lorsque c'est désirable, on envisage également de 35 comprendre dans la composition de développement des éléments constitutifs tels que des ralentisseuns^ des accélérateurs,etc# De façon similaire, on peut faire varier la concentration des divers éléments constitutifs dans une gamme étendue et, lorsque c'est désirable, des éléments pouvant être adaptés peuvent être 40 disposés dans l'élément photosensible, avant l'exposition, 17046 32 2009217e dans tina couche perméable distincte de l'élément photosensible et/ou dans l'émulsion photosensible6 - • , ■ Les couches de dimensions stables "précitées peuvent être constituées par n'importe quelle matière-classique rigide ou flexible, opaque et transparente, par exemple du verre, du papier, un métal, et des pellicules polymériséea à la fois du type synthétique et du type provenant de produits naturels» Les matières appropriées comprennent des matières imperméables aux solutions alcalines comme l'acide polyméthacrylique, des esters méthyliques et éthyliques, des polymères de chlorure de vinyle, de l'acétal polyvinyle, des polyamides comme du "Nylon", des polyesters comme des pellicules polymériséea provenant de l'acide téréphtalique de l'éthylène glycol, et des dérivés cellulosiques comme l'acétate de cellulose, le triacétate 15 de cellulose, le nitrate de cellulose, le propionate de cellulose , le butyrate de cellulose, l'acéto propionate ou l'acéto butyrate de cellulose. Il va de soi qu'une ou plusieurs des couches précitées peuvent ne pas être nécessaires lorsque les couches restantes du stratifié sont telles qu'elles assurent les 20 fonctions de ces couches en l'absence de ces dernières, par exemple dans les cas où. les couches restantes du stratifié assurent la stabilité de dimensions requise et les propriétés de filtrage de radiations exigéeso Dans tous les exemples du présent exposé,les 25 pourcentages des éléments constitutifs sont donnés en poids sauf indication contraire» Une étude poussée des révélateurs chromogènes spécifiques, convenant particulièrement pour être utilisés dans les procédés photographiques de diffusion-transfert est 30 exposée dans le brevet précité n° 2.983.606 et dans les divers brevets américains mentionnés dans la présente demande de brev*t, spécialement le tableau des brevets américains incorporé à titre de référence dans le brevet comme détaillé dans la colonne 27° Comme exemples de brevets américains supplémentaires détaillant 35 les révélateurs chromogènes spécifiques pour des procédés photographiques de transfert^ on peut également citer 2o983,605 ; z.992.106, 3.047o386, 3.076.808, 3.076.820, 3*077.402 , 3.126.280, 3.131.061, 3« 134»762, 3.134.765, 3.135.604 , 3.. 135.605, 3.135.606, 3.135.734, 3.141,772, 3.142«565 « 17046 33 2009217 Comme exemples supplémentaires de polymères perméables aux compositions de traitement synt&étiques convenant particulièrement pour retenir un révélateur chromogène dispersé, on peut citer la nitrocarboxyaiéthyl cellulose, comme décrit dans le brevet américain 2.992.104, un acylamidobenzène sulfo ester d'un sulfobenzal partiel d'alcool polyvinylique, comme décrit dans le brevet américain n° 3.043.692, des polymères de carboxamides de ST-alkyl-atp-non saturés et des copolymères de carboxamides !T-alkyl-a,p avec des carboxamides de y N-hydroxyalkyl-a,p, non saturés, comme décrit dans le brevet a-méricain n° 3.069.263» des copolymères de vinylphtalimide d'acide carboxylique a, p non saturés comme décrit dans le brevet américain n° 3.061.428, des copolymères de N-vinylpyrrolidones et d'acide carboxylique a,p non saturés et des terpolymères 15 de U-vinylpyrrolidones, d'acide carboxylique a,p non saturés et d'alkyl esters des acides carboxyliques a,0 non saturés comme décrit dans le brevet américain n° 3.044.873» des copolymères de N,N-dialkyl carboxamides a,p non saturés avec des acides carboxyliques a,p non saturés, des amides correspondants de 20 ces acides et les copolymères de H-aryl et N-cycloalkyl carboxamides- a, p non saturés avec des acides carboxyliques a,p noa saturés commç&écrit dans le brevet américain n° 3.069.264 et des produits analogues. Outre' les 25 techniques classiques pour la dispersion directe dans une matière solide en particules dans une matrice colloïdale ou polymérisée, comme des techniques utilisant un broyeur à boulets et des appareils similaires, on peut obtenir la préparation de la dispersion du révélateur chromogène en faisant dissoudre le co-30 lorant dans un solvant approprié ou dans un mélange de solvants, et en distribuant dans le liant polymérisé la solution résultante, avec un enlèvement facultatif du solvant, ou des solvants utilisés, comme par exemple par vaporisation lorsque le solvant ou les solvants choisis possèdent un point d'ébullition 35 suffisamment bas, ou par lavage dans le cas où le solvant ou les solvants choisis possèdent une solubilité différentielle suffisamment élevée dans le milieu de lavage, par exemple de l'eau, mesurée vis-à-vis de la solubilité dés éléments restants de la composition, et/ou obtenue en dissolvant à la fois le liant 40 polymérisé et le colorant dans un solvant commun. 69 17046 î4 2009217 l Poux an traitement plus détaillé des systèmes de distribution de solvants précités, et pour une étude poussée des solvants habituels utilisés de façon classique dans la technique pour effectuer la distribution des matières photographiques 5 chromogènes dans des liants polymérisés, spécialement pour la formation des pellicules composites photographiques ou des couches d'éléments constitutifs, on se référera aux brevets américains U° 20269.158, 2o322oû27, 2.304o939, 2.304.940 et 2o801ol71o 10 Bien qu'on ait exposé en détails la présente invention en utilisant partout des révélateurs chromogènes, qui sont les matières préférées donnant des images en couleurs, il est facile de comprendre quEon peut utiliser des matières fournissant une image en couleurs qui sont moins préférées, en rem-15 placement des révélateurs chroaogëaes préférés dans la mise @a oeuvre de l'invention» Par exemple, on peut utiliser des matières de formation d'images en couleurs comme celles qui sont décrites dans les brevets américains n° 2„647e049, 2 735 , dans lesquels sont décrits 20 des procédés de couleurs par diffusion-transfert qui atiliseat des techniques de couplage de couleurs consistant , au moins en partie, à faire réagir un ou plus d'un agent de développement de couleurs et un ou plusieurs éléments de formation ou coupleurs de couleurs pour obtenir une image de transfert en coa-25 leurs sur une couche réceptrice d'images superposé, des techniques décrites dans le brevet américain n° 2.774.668, dans lequel sont décrits les procédés en couleurs'par diffusion-transfert qui utilisent le transfert différentiel (d'une manière conforme à l'image) de colorants complets par le mécanisme dé-30 crit pour constituer une image en couleurs par transfert sur une couche réceptrice d'image contiguS» Pour la production d'émulsions photosensibles au gélatino halogénure d'argent afin de constituer la pellicule composite, on peut préparer les cristaux d'halogénure 35 d'argent en faisant réagir un sel d'argent aquasoluble, comme par exemple du nitrate d'argent, avec au moins un halogénure aquasoluble, comme du bromure d'ammonium, du bromure de potassium ou du bromure de sodium, de préférence ensemble avec un iodure correspondant, dans une solution aqueuse d'un agent de 40 peptisation, comme par exemple une solution de gélatine bad original - 69 17046 35 2009217 colloïdals, en faisant digérer la dispersion à une température élevée pour obtenir une croissance accrue des cristaux, à laver la dispersion résultante pour enlever les produits de réaction indésirables et les sels aquasolubles résiduels par refroidisse-5 ment de la dispersion, à donner à la dispersion ayant fait prise la forme de filets et en lavant ces filets avec de l'eau froide, ou bien dans une variante à utiliser n'importe lequel des divers systèmes de floculation ou procédé capable d'effectuer l'enlèvement de constituants indésirables, comme par exemple les procédés 10 décrits dans les brevets américains 2.614.928, 2.614.929 et 2.728.662, après un-mûrissement de la dispersion à une température élevée en association avec l'addition de gélatine et de divers adjuvants, par exemple des agents de sensibilisation chimiques des brevets américains lo574c944, 1.623.499» 2.410.689, 15 2,597c856, 2.597.915, 2o487o850, 2.518.698, 2.521.926, tous ces procédés étant conformes aux procédés traditionnels de la technique comme décrits dans Neblette, C.B0 Photography Its Materials and Processes. 6ème Edition 1962» On peut obtenir une sensibilisation optique 20 Des additifs facultatifs supplémentaires, comme des adjuvants de revêtement, des durcisseurs, des agents augmentant la viscosité, des stabilisants, des produits de con-30 servation, etc., par exemple ceux qui sont décrits ici par la suite, peuvent également être incorporés dans les formules des é-mulsions conformément aux procédés classiques connus dans la technique de fabrication des émulsions photographiques,. Comme en l'a précédemment décrit, la matière 35 photosensible de l'émulsion photographique comprend de préférence un cristal d'argent, par exemple un ou plusieurs des halogé-nures d'argent, comme le chlorure d'argent, l'iodure d'argent, le bromure d'argent ou les halogénures d'argent mélangés, comme le chloro bromure d'argent ou l'iodo bromure d'argent, suivant 40 différents rapports d'halogénure et diverses concentrations. 69 17046 36 2009217 ' Ces émulsions peuvent comprendre les divers adjuvants conformément aux techniques classiques, comme par exemple des composés augmentant la rapidité, du type d'ammonium quaternaire, comme décrit dans les brevets américains 2»271o623, 5 2»288»226 et 2.334»864, ou bien du type polyéthylèneglycol comme décrit dans le brevet américain 2»708o162, ou encore la combinaison précédente comme décrit dans le brevet américain n° 2»886.437, ou bien encore les thiopolymères comme décrit dans les brevets américains n° 3.046»129 et 3.046.134» 10 les émulsions peuvent également être sta bilisées avec les sels des métaux nobles comme le ruthénium, le rhodium, le palladium, l'iridium et le platine comme décrit dans les brevets américains n° 205660245 et 2»566<>263, les composés du mercure dea brevets américains n° 2.728»663, 2»7280664 15 et 2.728»665, les triazoles du brevet américain n° 2»444o608, les azaindines des brevets américains N® 2«444«605, 2o444o606, 2.444.607, 2.450.397, 2»444.609, 2»713Ô541, 2.743.181 , 2o716o062, 2.735»769, 2»756»147, 2»772ol64 et ceux qui sont décrits par Burr in "Zwisso Pot.", Volume 47, 1952, pages 2-28, 20 les disulfures du brevet belge n® 569.317, les composés benzo^ thiazolium des brevets américains n° 2ol31o038 et 2.694.716, les sels de zinc et de cadmium du brevet américain n° 2o839»405 et. les composés mercapto du brevet américain 2.819^965. On peut incorporer quand on le désire des a-25 gents de durcissement comme des agents minéraux fournissant des atomes métalliques polyvalents, spécialement des ions polyvalents aluminium ou chrome, par exemple, l'alun de potasse £ E2A12(S04^4o2^H2°-7 e-t de l'alun àe chrome £ ^20r (SO ) « 2 4 4 30 24HgO_7 ainsi que des agents minéraux du type aldéhyde comme par exemple le formaldéhyde, le glyoxal, l'acide mucochlorique,etc0o, le type cétonique comme le diaeétyle, le type quinonique, et les agents particuliers décrits dans les brevets américains n® 2o080.019, 2.725o294, 2.725.295, 2o725«305 , 2.726.162 35 2„732o316 , 2»950.197 , et 2.870.013, peuvent être incorporés quand on. le désire et s'ils sont compatibles dans les compositions de solution de revêtement choisies. Des compositions de solution de revêtement utilisées pour fabriquer les couches respectives de la pellicule 40 composite peuvent contenir un ou plusieurs adjuvants de revê 69 17046 37 2009217 tement, lorsqu'on le désire et qui sont compatibles, comme la saponine, un polyéthylèneglycol du. brevet américain 20831o766, un polyéthylèneglycol éther du brevet américain 2o719e087» une taurine du brevet américain 2.739.891, un maléopimarate du. 5 brevet américain n° 2.823.123 st un amino acide du brevet américain 3.038.804, un suifosuccinamate du brevet américain n° 2.992.108, ou un polyéther du brevet américain n° 2*600o831oa an plastifiant de gélatine comme de la glycérinei un dihydroxy-alkane du brevet américain 2«960.404, un ester acide bis-gly-10 colique da brevet américain 2.904.434» an saccinate da brevet américain 2.940.854 ou un hydrosol polymérisé da brevet américain 2.852.386. De môme que le liant pour les couches respectives d*émulsions, la gélatine précitée peat être en totalité 15 ou en partie remplacée par une autre matière colloïdale comme de l'albumine, de la caséine, ou de la zéine ou encore des résines telles que des dérivés cellulosiques comme décrit dans les brevelB américains 2.322.085 et 2.327.808, des polyacrylamides comme décrit dans le brevet américain 2.541.474, des polymères 20 vinyliqaes comme décrit dans les brevets américains H® 2.253.078, 2.276.322, 2.276.323, 2.281.703, 2.310.223, 2.311i058, 2.311.059, 2.414.208, 2.461.023,2.484.456, 2.538.257, 2.579.016, 2.614.931, 2.624.674, 2.632.704, 2 » 642.420^., ^ 2.678.884, 2.691.582, 2.725.296, 2.753. 2 64 et autres produit s/ 25 Bien que la description précédente de la présente invention ait été rédigée à propos de la structure d'éléments photosensibles préférés dans lesquels au moins deux couches photosensibles sensibilisées sélectivenent sont en contact contigu dans le même plan, et particulièrement à propos d'une 30 structure préférée du type à trois feuilles comprenant une couche d'émulsion d'halogénure d'argent sensible au ronge, une couche d'émulsion d'halogénure d'argent sensible au rert et une coache d'émulsion d'halogénure d'argent sensible au bleu auxquelles sont associés respectivement un révélateur chromogène de couleur 35 cyan, un révélateur chromogène de couleur magenta et un révélateur chromogène de couleur jaune, l'élément photosensible de la pellicule composite peut comprendre au moins deux geux d'éléments photosensibles minuscules sélectivement sensibilisés disposés sous forme d'un filtre ou écran photosensible dans lequel sont 40 associés à chacun des éléments photosensibles minuscules, par 69 17046 2009217 exemple, un révélateur chromogène approprié situé dans ou derrière sa partie d'émulsion d'halogénure d'argent correspondante,, En général, un éoran ou filtre photosensible approprié comprendra des éléments minuscules d'émulsions sensibilisés au rouge, 5 des éléments d'émulsions minuscules sensibilisés au vert et des éléments d'émulsions minuscules sensibilisés au bleu, disposés côte à côte dans un réseau de filtre ou d'écran et auxquels sont associés respectivement un révélateur chromogène de couleur cyan, un révélateur chromogène de couleur magenta et un révélateur XO chromogène de couleur jaune0 la présente invention comprend également l'utilisation d'un révélateur chromogène pour la couleur noire et l'utilisation d'un mélange de révélateur chromogène capable de fournir une image de transfert en noir et blanc, par exemple l'utilisation de révélateurs chromogèaes des trois couleurs par synthèse soustractive dans un mélange approprié dans lequel les quantités des révélateurs chromogènes sont proportionnées de manière que les couleurs se combinent pour donner du npir0 lorsque dans le présent exposé on a utilisé 20 l'expression Slimage positive", on ne doit pas interpréter cette expression dans un sens restrictif, étant donné qu'elle est u-tilisée principalement à titre d'illustration en ce sens qu'elle définit l'image produite sur la couche portant une image comme étant inversée, dans le sens positif-négatif, par rapport à l'i-25 mage des couches d'émulsions photosensibles. A titre d'exemple d'une signification possible d'une "image positive", on va supposer que l'élément photosensible est exposé à une lumière ac-tinique à travers une diapositive négative. Dans ce cas, l'image latente dans les couches d'émulsions photosensibles sera positi-176 e"t l'image en couleurs produite sur la couche portant l'image sera un négatif. l'expression "image positive" est destinée à couvrir une telle image produite sur la couche comportant l1imageo Il est facile de comprendre, qu'en raison 35 des paramètres structuraux préférés de la pellicule composite, l'image de transfert formée lors d'une exposition directe de la pellicule composite à un sujet et à un traitement choisis, sera une image du sujet qui est inversée du point de vue géométrique. En conséquence, pour obtenir la formation d'une image 40 de transfert qui ne soit pas inversée du point de vue géométrique 69 17046 39 2009217 il faut procéder à l'exposition de la pellicule composite à travers un système optique d'inversion d'image comme une caméra possédant des dispositifs optiques d'inversion d1images0 • • ~ ' ' '' Outre les couches essentielles décrites, on 5 pïéclse que la pellicule composite peut également contenir une - ou plusieurs couches ou sous-couches qui elles-mêmes peuvent contenir un ou plusieurs additifs comme des plastifiants, des couches intermédiaires essentielles à cet effet, par exemple ayant une adhérence améliorée, et que n'importe laquelle ou plus 1Q d'une des couches décrites peuvent être constituées par un stratifié" comportant deux ou plusieurs couches des mêmes éléments oir d* éléments différents et qui peuvent être contigus ou sépa--rés les uns des autres, par exemple deux ou plus de deux couches de neutralisation ou analogues, dont l'une peut être disposée entre la couche retenant le constituant de formation d'image de couleur cyan et la couche opaque de dimensions stables® • Etant donné qu'on peut apporter divers chan gements au produit et au procédé sans s'écarter de la portée de la présente invention, il est entendu que tout le sujet contenu 20 dans la description qu'on vient de faire ou représenté sur le dessin annexé doit être interprété dans un sens illustratif et non limitatif# 69 17046 *° 2009217 RETEOICA II 0 S S lo Pellicule photographique composite capable d'être, traitée"en passant entre deux organes presseurs juxtaposés, ladite pellicule composite comportant,d'une part, 5 un élément photosensible constituant une structure composite contenant, comme couches essentielles, an succession, une première couche de support de dimensions stables, une couche d'émulsion d'halogénure d'argent photosensible à laquelle est associée une matière colorante fournissant une image, cette matiè-10 re étant soluble et diffusible, dans des substances alcalines, à un premier pH, une couche polymérisée perméable aux solutions alcalines et pouvant être teinte par ladite matière donnant une image en couleur , une couche acide polymérisée perméable aux solutions alcalines et contenant des groupes acidifiants en quan-15 tités suffisantes pour effectuer la réduction d'une composition de traitement ayant ledit premier pH jusqu'à un second pH auquel ladite matière fournissant une image en couleurs est sensiblement insoluble et non diffusible, une seconde couche de support de dimensions stables, transparente aux radiations actiniques et 20 un dispositif fixant à demeure lesdites couches et, d'autre part un dispositif de sachet frangible retenant de façon séparée une première et une seconde composition de traitement aqueuses , ladite première composition contenant en dispersion un agent opacifiant et ladite seconde composition contenant en dispersion un 25 agent réfléchissant, ce sachet étant fixé à demeure et s'éten-dant transversalement à un bord avant de l'élément photosensible précité pour effectuer une décharge unidirectionnelle de la première et de la seconde éomposition précitée, dans l'ordre, couche par couche, entre la couche d'émulsion et la couche polymé-30 risée pouvant être teinte qui y est adjacente, la première et la seconde composition susvisée, prises ensemble, possédant ledit premier pH, et l'agent opacifiant ainsi que l'agent réfléchissant, pris ensemble, étant présents en une quantité suffisante lors d'une distribution, pour masquer la matière fournissant une 35 image en couleurs associée à ladite couche d'émulsion et pour empêcher l'exposition de la couche d'émulsion pendant le traitement en présence d'une radiation actinique pour la couche d'émulsion et tombant sur la seconde couche de supporto 20 Pellicule composite photographique sui-40 vant la revendication 1, caractérisée par le fait que la 17046 41 2009217 première couche de support de dimensions stables est opaque aux radiations actiniqueso 3o Pellicule composite photographique suivant la revendication 1, caractérisée par le fait qu'elle com-5 prend une feuille polymérisée perméable aux solutions alcalines s'étendant entre ladite couche polymérisée pouvant être teinte et ladite couche d'émulsion d'halogénure d'argent photosensible qui y est adjacente, ce dispositif de sachet frangible étant monté de manière à effectuer une décharge unidirectionnelle de 10 la première composition entre la feuille polymérisée précitée et la couche d'émulsion d'halogénure d'argent photosensible sus-visée qui y est adjacente et une décharge de la seconde composition entre ladite feuille polymérisée et la couche adjacente polyaérisée pouvant être teinte» 15 4« Pellicule composite suivant la revendi cation 1, caractérisée par le fait que le ^dispositif de sachet frangablQ est constitué par un seul sachet/comportant des compartiments séparés retenant respectivement la première et la seconde composition précitéeso 20 5» Pellicule composite photographique sui vant la revendication 1 , caractérisée par le fait que le dispositif de sachet frangible est constitué par des sachets séparés retenant respectivement la première et la seconde composition précitées, 25 6o Pellicule photographique composite sui vant la revendication 1, caractérisée par le fait que la matière fournissant une image en couleurs est un colorant qui est un agent de développement d'halogénure d'argent» 7» Pellicule composite suivant la revendica-30 tion 1, caractérisée par le fait que l'agent réfléchissant précité est le bioxyde de titane. 8# Pellicule composite photographique suivant la revendication 6, caractérisée par le fait que l'agent opacifiant précité est du noir de carbonec 35 9. Pellicule photographique composite sui vant la revendication 6, caractérisée par le fait que le bioxyde de titane précité est présent, lors d'une distribution, fin une concentration suffisante pour assurer une réflexion d'au moins 85 $> de la radiation actinique tombant sur la couche comportant 40 ce bioxyde de titane# 69 17046 42 2009217 10, Pellicule composite photographique suivant la revendication 1, caractérisée par le fait qu'au moins l'une des première et seconde composition de traitement contient en outre une matière polymérisée filmogèneo 5 11® Pellicule photographique composite sui vant la revendication 9» caractérisée par le fait que la matière polymérisée filmogène est de l'hydroxyéthyl cellulose,, 12. Pellicule photographique composite suivant la revendication 2, qui est capable d'être traitée quand 10 elle passe entre deux organes presseurs juxtaposés et elle comprend, d'une part, un élément photosensible constitué par une structure composite contenant comme couches essentielles, an succession, une couche opaque imperméable aux solutions alcalines et de dimensions stables, au moins deux couches d'émulsions d'halo-35 génure d'argent sensibilisées sélectivement,chacune d'elles comportant un colorant qui est un agent de développement d'halogénure d'argent de couleur prédéterminée et qui y est associé, chacun de ces colorants étant soluble et diffusible dans des substances alcalines à un premier pH, une feuille polymérisée transparente 20 et perméable aux solutions alcalines, une couche polymérisée transparente perméable aux solutions alcalines et pouvant être teinte par lesdits Golorants, une couche acide polyaérisée transparente perméable aux solutions alcalines et contenant des groupes acidifiants en quantités suffisantes pour effectuer une réduction 25 d'une solution de traitement ayant le premier pïï précité jusqu'à un second pH auquel lesdits colorants sont sensiblement insolubles et non diffusibles, une couche transparente imperméable aux solutions alcalines et de dimensions stables, et un dispositif fixant à demeure lesdites couches et, d'autre part, un dispositif 30 de sachet frangible retenant séparément une première et une seconde composition de traitement aqueuses, cette première composition contenant en dispersion un agent opacifiant sensiblement non diffusible, et cette seconde composition contenant en dispersion un agent réfléchissant sensiblement non diffusible, le dispositif 35 de sachet précité étant fixé à demeure et s'étendant transversalement à un bord avant de l'élément photosensible précité pour effectuer une décharge unidirectionnelle de la première composition entre la couche d'émulsion photosensible précitée et la feuille polymérisée et transparente susvisée, et une décharge do 40 la seconde composition précitée entre la couche polymérisés 69 17046 43 2009217 pouvant être teinte et la feuille polymérisée transparente,cette première et cette seconde composition, prises ensemble, ayant le dit premier pH, et lesdits agents d1opacification et de réflexion, pris ensemble, étant présents en une concentration suffisante, 5 lors d'une distribution, pour masquer une matière colorante associée à la couche d'émulsion précitée et pour empêcher une exposition de cette couche d'émulsion pendant le traitement en présence d'une radiation actinique vis-à-vis de cette dernière et tombant sur la couche transparente de dimensions stables» 10 13» Pellicule composite photographique sui vant la revendication 12, caractérisée par le fait que chacune des couches d'émulsions d'halogénure d'argent photosensible sensibilisée sélectivement a une sensibilité spectrale prédominante vis-à-vis de régions séparées du spectre et que le colorant 15 associé à chacune des couches d'émulsion d'halogénure d'argent précitée possède une gamme d'absorption spectrale sensiblement complémentaire de la gamme de sensibilité prédominante de sa couche d'émulsion associéec 14« Pellicule composite photographique sui-20 vant la revendication 12, caractérisée par le fait que chacune desdites couches d'émulsions d'halogénure d'argent et son colorant associé sont séparés de la couche d'émulsion d'halogénure d'argent suivante et de son colorant associé par une couche intermédiaire polymérisée et perméable aux solutions alcalines» 25 15. Pellicule photographique composite sui vant la revendication 12, caractérisée par le fait qu'au moins l'un des colorants précités est disposé dans une couche distincte polymérisée et perméable aux solutions alcalines, se trouvant au voisinage de sa couche d'émulsion. d'halogénure d'argent associée 30 entre ladite couche d'émulsion et ladite couche opaque de dimensions stables» 16» Pellicule photographique composite suivant la revendication 12, caractérisée par le fait qu'elle comprend une couche d'espacement polymérisée, transparente et per-35 méable aux solutions alcalines, qui est situéeQ^ntre la couche polymérisée perméable aux solutions alcalines/pouvant être teinte et la couche acide polymérisée perméable aux solutions alcalines» 17» Pellicule photographique composite sui-40 vant la revendication 16, caractérisée par le fait que la couche 69 17046 44 2009217 d'espacement précitée polymérisée et perméable aux solutions alcalines a une perméabilité décroissante vis-à-vis des solutions alcalines lorsque la température augmente0 180 Pellicule photographique composite sui-5 vant la revendication 12, qui est capable d'être traitée en passant entre deux organes presseurs juxtaposés, cette pellicule composite comportant, d'une part, un élément photosensible comprenant une structure composite contenant, comme couches essentielles en succession, une couche opaque imperméable aux solu-10 tions alcalines et de dimensions stables, une couche polymérisée perméable aux solutions alcalines et contenant un colorant cyan, une couche d'émulsion d'halogénure d'argent sensible au rouge, une couche polymérisée perméable aux solutions alcalines et contenant un colorant magenta, une couche d'émulsion d'halogénure 15 d'argent sensible au vert, une couche polymérisée perméable aux solutions alcalines et contenant un colorant jaune, une couche d'émulsion d'halogénure d'argent sensible au bleu, chacun de ces colorants cyan, magenta et jaune étant un agent révélateur d'halogénure d'argent et étant soluble et diffusible dans des subs-20 tances alcalines à un premier pH, une feuille polymérisée transparente et perméable aux solutions alcalines, une couche polymérisée et transparente perméable aux solutions alcalines et pouvant être teinte par lesdits colorants, une couche acide polymérisée transparente , perméable aux solutions alcalines, cette 25 couche contenant en quantités suffisantes des groupes d'acidification pour effectuer une réduction d'une solution de traitement ayant le premier pH précité jusqu'à un second pH auquel lesdits colorants sont sensiblement insolubles et non diffusibles, une couche transparente imperméable aux solutions alcalines et de di 30 mensions stables, un dispositif fixant à demeure au moins les bords latéraux desdites couches opposées et d'autre part, un dis positif de sachet frangible contenant séparément une première et une seconde composition de traitement aqueuses, la première composition précitée contenant en dispersion un agent opacifiant 35 et la seconde composition susvisée contenant en dispersion un agent réfléchissant, ce dispositif de sachet étant capable d'effectuer une décharge unidirectionnelle de la première composition précitée entre la couche d'émulsion d'halogénure d'argent sensible au bleu et la feuille précitée polymérisée trans-40 parente, la seconde composition étant déchargée entre la couche 17046 +5 2009217 polymérisée précitée pouvant être teinte et la feuille polymérisée, cette première et cette seconde composition, prises ensemble, étant présentes en une quantité suffisante, lors d'une distribution, pour masquer lesdits colorants associés auxdites 5 couches d'émulsion , et pour empêcher une exposition de ces couches d'émulsion pendant le traitement en présence d'une radiation actinique vis-à-vis de ces dernières et tombant sur la dite couche transparente de dimensions stableso 19o Procédé pour former des images de trans-10 fert en couleurs, ce procédé consistant : (a) à exposer une pellicule photographique composite et qui peut être traitée par son passage entre deux organes presseurs juxtaposés et qui comprend , un élément photosensible constitué» d"une part, par une structure composite contenant, comme couches essentielles, en 15 succession, une couche de dimensions stables, une couche d'émulsion d'halogénure d'argent photosensible à laquelle est associée une matière colorante fournissant une image, matière qui est soluble et diffusible dans des substances alcalines à un premier pH, une couche polymérisée perméable aux solutions al-20 câlines et pouvant être teinte par ladite matière fournissant l'image, une couche acide polymérisée perméable aux solutions alcalines, cette couche contenant des groupes d'acidification suffisants pour effectuer la réduction d'une solution de traitement ayant le premier pH précité jusqu'au second^susvisé auquel ladit® 25 matière colorante fournissant une image est sensiblement insoluble et non diffusible» une couche transparente de dimensions stables, et des dispositifs fixant fermement lesdites couches et, d'autre part, par un dispositif de sachet frangible retenant séparément une première et une seconde composition de traitement 30 aqueuses, la première composition contenant en dispersion un a-gent opacifiant et la seconde composition contenant en dispersion un agent réfléchissant, ce dispositif de sachet frangible étant fixé à demeure et s'étendant transversalement à un bord avant de l'élément photosensible précité pour effectuer une décharge 35 unidirectionnelle de la première et de la seconde composition, dans l'ordre, couche par couche, entre la couche d'émulsion et la couche polymérisée adjacente pouvant être teinte, cette première et cette seconde composition, prises ensemble, possédant ledit premier pH, et les agents opacifiants et réfléchissants, 40 pris ensemble étant présents en une concentration effective; f bad original 69 17046 46 2009217 lors d'une distribution , pour masquer une matière colorée de formation d'image associée à ladite couche d'émulsion et pour empêcher l'exposition de cette couche d'émulsion pendant le traitement en présence de radiations actiniques vis-à-vis de 5 cette couche et tombant sur la couche transparente de dimensions stables , (b) à appliquer une force de compression sur le dispositif de sachet frangible pour effectuer ladite décharge unidirectionnelle de la première e-c de la seconde composition, dans l'ordre couche par coucue,, entre la couche d^mulsion et la 10 couche polymérisée adjacente pouvant être teinte, (c/ à effectuer de ce fait une distribution aes agents opacifiants et réfléchissants sous foras de couches sensiblement distinctes entre ladite couche aémulsion et la couche polymérisée adjacente pouvant être teinte, en une ccncentrâtion zone par zone capable 15 ae masq,uex\ la matière colorante formant lv imags,matière .qui est associe? a la corîcb.e d'©Rnlsa-on o. empêcher 1 expc'it-.M d e la couche dEémulsion pendant'le traitement en pré sence d'une radiation actinique pour cette couche d'émulsion et tombant sur la couche transparente ae dimensions stables, et pour- effectuer le développement ae ladite couche d'émulsion 20 (.d) à immobiliser la matière colorante fournissant l'image, associée à ladite émulsion par suite du développement précité, (e; à former de ce fait une distribution (d'une manière conforme à l'image) d'une matière colorante mobile constituant une image, en fonction du degré d*exposition de l'émulsion d'un point à un 25 autre, (f) à transférer par diffusion au moins une partie de la dite distribution (d'une manière conforme à l'image) de la matière colorante mobile fournissant une image jusqu'à la couche polymérisée perméable aux solutions alcalines, couche pouvant être teinte par ladite matière colorée fournissant l'image, afin 30 de fournir une image à ladite- couche en fonction de la distribution précitée d'une manière conforme à l'image, (g) à transférer par diffusion, après une formation notable de l'image de transfert, une partie suffisante des ions de ladite solution alcaline jusqu'à la couche acide polymérisée perméable aux solu— 35 tions alcalines pour réduire de ce fait l'alcalinité de cette solution alcaline jusqu'au second pH précité, et (h) à maintenir cette structure composite intacte après ledit traitement, 20o Procédé suivant la révendication 19, consistant à séparer le dispositif de sachet d'avec 40 la structure composite précitée après la formation notable d'une bad oriqinau 69 17046 47 2009217 image de transfert» 21o Procédé suivant la revendication 19» caractérisé par le fait que la matière fournissant une image en couleur est un colorant qui est an agent de développement d'ha-5 logénare à1argento 22c Procédé suivant la revendication 19» caractérisé par le fait qae l'agent réfléchissant précité est da bioxyde de titane® 23<> Procédé suivant la revendication 22, 10 dans lequel l'agent opacifiant est du noir de carbone. 24o Procédé suivant la revendication 22, caractérisé par le fait qae le bioxyde de titane précité est présent, lors d'une distribution, en une concentration capable d'assurer la réflexion d'au moins environ 85 f> de la radiation 15 actiniqae tombant sur la couche constituée par le bioxyde de titane. 25. Procédé suivant la revendication. 19, caractérisé par le fait qu'au moins l'une des première et seconde compositions contient en plus ane matière polymérisée filmo- 20 gène# 26. Procédé suivant la revendication 25» caractérisé par le fait que la matière polymérisée filmogène précitée est de l'hydroxyéthyl cellulose. 27. Procédé pour former des images de trans-25 fert en couleur suivant la revendication 19» ce prodédé consistant : (a) à exposer une pellicule photographiqae composite qui peut Stre traitée en passant entre deux organes presseurs juxtaposés et qui comprend an élément photosensible comportant, d'une part, une structure composite contenant, comme couches es- 30 sentielles en séquence, une couche opaque de dimensions stables, au moins deux couches d'émulsion d^alogénure d'argent sensibilisées sélectivement, à chacune de ces émulsions d'halogénure d'argent étant associé un colorant qui est un agent de développement d'halogénure d'argent, de couleur prédéterminée, et qui 35 est soluble et diffusible dans des substances alcalines à un premier pH, une feuille polymérisée transparente et perméable aux solutions alcalines, une couche polymérisée et transparente perméable aux solutions alcalines et pouvant Ôtre teinte par ledit colorant, une couche acide polymérisée transparente perméable 40 aux solutions alcalines et contenant des groupes d'acidification 69 17046 48 2009217 suffisants pour effectuer la réduction d'une solution de traitement ayant ledit premier pH jusqu'à un second pH auquel les dits colorants sont sensiblement insolubles et non diffusibles, une couche transparente de dimensions stables et un dispositif 5 fixant à demeure lesdites couches et, d'autre part, un dispositif de sachet frangible retenant séparément une première et une seconde composition de traitement aqueuses, la première composition susvisée contenant en dispersion un agent opacifiant et la seconde composition précitée contenant en dispersion un agent 10 réfléchissant, ce dispositif de sachet frangible étant fixé à demeure et s'étendant transversalement à un bord avant de l'élément photosensible précité pour effectuer une décharge unidirectionnelle de la première composition susvisée entre la couche d'émulsion et la feuille polymérisée transparente adjacente, et 15 la décharge de la seconde composition entre la couche polymérisée pouvant être teinte ei/la feuille polymérisée transparente, cette première et cette seconde composition, prises ensemble, possédant le premier pH précité, et les agents susvisés d'opacif ication et de réflexion, pris ensemble, étant présents en une 20 concentration efficace lors d'une distribution pour masquer la matière colorée de formation d'image associée à ladite couche d'émulsion et pour empêcher l'exposition de ladite coucha d'émulsion pendant un traitement en présence de radiations actiniques vis-à-vis de cette couche et tombant sur la couche trans-25 parente de dimensions stables, (b) à appliquer une force de compression à ce dispositif de sachet frangible pour effectuer la dite décharge unidirectionnelle de la première composition précitée entre la couche d'émulsion et la feuille polymérisée transparente adjacente, et de la seconde composition entre la couche 30 polymérisée pouvant être teinte et la feuilleplymérisée, (o) à effectuer de ce fait la distribution des agents précités d'o-pacification et de réflexion sous forme de couches sensiblement séparées entre la couche d'émulsion précitée et la couche adjacente polymérisée pouvant être teinte,cela en une concentration 35 zone par zone efficace pour masquer la matière de formation d'image colorée associée à la couche d'émulsion et pour empêcher l'exposition de ladite couche d'émulsion pendant un traitement en présence d'une radiation actinique vis-à-vis de cette couche et tombant sur la couche transparente de dimensions stables,et 4-0 le développement de ladite couche d'émulsion , (d) à 69 17046 49 2009217 immobiliser le colorant associé à chacune desdites émulsions par suite du développement, (e) à former une distribution (d'une manière conforme à l'image) d'un colorant mobile en fonction du degré d'exposition de l'émulsion d'un point à un autre, 5 (f) à transférer par imbibition au moins une partie de chacune des distributions (d'une manière conforme à l'image) d'un colorant mobile jusqu'à la couche polymérisée perméable aux solutions alcalines précitées pouvant être teinte par lesdits colorants de manière à y constituer une image formée par des co-10 lorants, (g) à transférer par imbibition, après une formation importante d'une image de transfert, une partie suffisante des ions de ladite solution alcaline aqueuse jusqusà la couche acide polymérisée perméable aux solutions alcalines pour, de ce fait, diminuer l'alcalinité de cette solution jusqu'au second pH précité, et (h) à maintenir intact le stratifié ainsi formé après le traitement» 28„ Procédé suivant la revendication 27, caractérisé par le fait que chacune des couches d'émulsions d'halogénure d'argent sensibilisées sélectivement a une sensi-20 bilité spectrale prédominante vis-à-vis d'une région distincte du spectre et que le colorant associé à chacune de ces couches d'émulsion a une gamme d'absorption spectrale sensiblement complémentaire de la gamme de sensibilité prédominante de son émulsion associée,, 25 29. Procédé pour former des images de transfert en couleurs suivant la revendication 28, ce procédé consistant : (a) à exposer une pellicule composite photographique pouvant être traitée en passant entre deux organes pres-seurs juxtaposés et qui comprend un élément photosensible com-50 portant, d'une part, une structure composite contenant comme couches essentielles en succession une couche opaque imperméable aux solutions alcalines et de dimensions stables, une couche polymérisée perméable aux solutions alcalines et contenant un colorant cyan, une couche d'émulsion d'halogénure d'argent 35 sensible au rouge, une couche polymérisée perméable aux solutions alcalines contenant un colorant magenta, une couche d'émulsion d'halogénure d'argent sensible au vert, une couche polymérisée perméable aux solutions alcalines et contenant un colorant jaune, une couche d'émulsion d'halogénure d'argent 40 sensible au bleu, chacun des colorants précités cyan, magenta bad original 69 17046 50 2009217 et jaune étant un agent de développement d'halogénure d'argent et étant soluble et diffusible dans des substanoes alcalines à un premier pH, une feuille polymérisée transparente et perméable aux solutions alcalines, une couche polymérisée transparente 5 perméable aux solutions alcalines, et pouvant être teinte par chacun desdits colorants, une couche acide polymérisée transparente perméable aux solutions alcalines, et contenant des groupes acidifiants suffisants pour "effectuer la réduction d'une solution de traitement ayant ledit premier pH jusqu'à un second pH 10 auquel lesdits colorants sont sensiblement insolubles et non diffusibles, une couche transparente de dimensions stables et un dispositif fixant ces couches de façon immuable et, d'autre part, un dispositif de sachet frangible retenant séparément un premier et une seconde composition de traitement aqueuses, cette première 15 composition contenant en dispersion un agent opacifiant et la se-Qonde composition contenant en dispersion un agent réf léchissantg, le dispositif de sachet frangible étant fixé à demeure et attendant transversalement à un bord avant de l'élément photosensible précité pour effectuer une décharge unidirectionnelle de 20 la première composition susvisée entre ladite couche d'émulsion et ladite feuille polymérisée transparente, et de la seconde composition entre ladite couche polymérisée pouvant être teinte et la feuille polymérisée transparente précitée, les première et seconde compositions précitées, prises ensemble, possédant le 25 premier pH précité et.lesdits agents d*opacification et de réflexion, pris ensemble, ayant une concentration efficace, lors d'une distribution pour masquer la matière de formation d'image en couleurs associée à la couche d'émulsion précitée et pour empêcher l'exposition de cette couche d'émulsion pendant un trai-30 tement en présence d'une radiation actinique vis-à-vis de cette couche et tombant sur la couche transparente de dimensions stables (b) à appliquer une force de compression à ce dispositif de sachet frangible pour effectuer ladite décharge unidirectionnelle de la première composition entre ladite couche d'émulsion 35 et ladite feuille polymérisée transparente, et de la seconde composition entre la couche polymérisée pouvant être teinte et ladite feuille polymérisée transparente, (c) à effectuer, de ce fait, une distribution de ces agents opacifiants et réfléchissants sous forme de couches sensiblement séparées entre ladite 40 couche d'émulsion et une couche polymérisée adjacente pouvant 69 17046 51 2009217 être teinte, cela en une concentration zone par zone capable de masquer la matière en couleurs de formation d'image associée à la couche d'émulsion et d'empêcher l'exposition de cette couche d'émulsion pendant un traitement en présence d'une radia-5 tion actinique vis-à-vis de cette couche, tombant sur la couche transparente de dimensions' stables et le développement des images latentes contenues dans chacune des émulsions d'halogénure d'argent précitées, (d) à immobiliser lesdits colorants jaune, magenta et cyan, par suite du développement de leurs émulsions 10 d'halogénure d'argent associées respectives,(e) à former, de ce fait, une distribution (d'une manière conforme à l'image) d'un colorant mobile jaune, magenta et cyan, en fonction du degré d'exposition d'un point à un autre de leurs émulsions d'halogénure d'argent associées respectives, (f) à transférer par diffu-15 sion au moins une partie de chacune desdites distributions (d'une manière conforme à l'image) d'un colorant mobile jusqu'à la couche polymérisée perméable aux solutions alcalines qui peut être teinte par les colorants afin d'y obtenir une image colorée polychrome , (g) à transférer par diffusion, après une for-20 mation notable d'une image de transfert, une partie suffisante des ions de ladite solution alcaline aqueuse jusqu'à la couche acide polymérisée perméable aux solutions alcalines pour réduire, de ce fait, l'alcalinité de ladite solution jusqu'au second pH, et (h) à maintenir cette structure composite intacte après le 25 traitement. 30. Procédé suivant la revendication 29 dans lequel le premier pH est supérieur à 9 et le second pH est inférieur à 9«